(57)【特許請求の範囲】
【請求項１】
一般式（１）
【化１】
0003646671.tif 000046
（式中、Ｒ1及びＹ1は炭素数１〜２０のアルキル基を示し、このアルキル基中の相隣接しない１個以上のメチレン基は酸素原子、硫黄原子、またはビニレン基で置換されてもよく、
ｍ及びｎは０または１を示すが、ｍ＋ｎ＝１であり、
Ｘ1は１，２−エチレン基またはビニレン基を示し、Ｘ2またはＸ3は−ＣＯＯ−を示し、
環Ａ1〜環Ａ3はそれぞれ、環上のＣＨ2基が酸素原子で置換されていてもよいトランス−１，４−シクロヘキシレン基または１個以上の水素原子がフッ素原子または塩素原子で置換されてもよい１，４−フェニレン基を示し、環Ａ4は２，３−ジフルオロ−１，４フェニレン基を示す。
但し、Ｘ1が１，２−エチレン基である場合は、環Ａ2または環Ａ3は基中の１個以上の水素原子がフッ素原子で置換された１，４−フェニレン基を示す。）で示される液晶性化合物。
【請求項２】
一般式（１）において、Ｘ1がビニレン基であり、ｍが１であり、そして環Ａ2が１，４−フェニレン基である請求項１に記載の液晶性化合物。
【請求項３】
一般式（１）において、Ｘ1がビニレン基であり、ｍが１であり、そして環Ａ2がトランス−１，４−シクロへキシレン基である請求項１に記載の液晶性化合物。
【請求項４】
一般式（１）において、Ｘ1が１，２−エチレン基であり、ｍが１であり、そして環Ａ2が３−フルオロ−１，４−フェニレン基である請求項１に記載の液晶性化合物。
【請求項５】
請求項１に記載の一般式（１）で表される化合物を少なくとも１種類含有することを特徴とする、少なくとも２成分からなる液晶組成物。
【請求項６】
第一成分として請求項１〜４のいずれか１項に記載の液晶性化合物を少なくとも１種類含有し、第二成分として一般式（２）、（３）、及び（４）からなる化合物群から選択される化合物を少なくとも１種類含有することを特徴とする液晶組成物。
【化２】
0003646671.tif 000047
（式中、Ｒ2は炭素数１〜１０のアルキル基を示し、このアルキル基中の相隣接しない１個以上のメチレン基は酸素原子または−ＣＨ＝ＣＨ−で置換されていてもよく、またこのアルキル基中の任意の水素原子はフッ素原子で置換されてもよく、Ｙ2はフッ素原子、塩素原子、−ＯＣＦ3、−ＯＣＦ2Ｈ、−ＣＦ3、−ＣＦ2Ｈ、−ＣＦＨ2、−ＯＣＦ2ＣＦ2Ｈ、または−ＯＣＦ2ＣＦＨＣＦ3を示し、
Ｌ1及びＬ2は互いに独立して水素原子またはフッ素原子を示し、
Ｚ1及びＺ2は互いに独立して１，２−エチレン基、ビニレン基、１，４−ブチレン基、−ＣＯＯ−、−ＣＦ2Ｏ−、−ＯＣＦ2−、または単結合を示し、
環Ｂはトランス−１，４−シクロへキシレン、１，３−ジオキサン−２，５−ジイル、または水素原子がフッ素原子で置換されてもよい１，４−フェニレンを示し、
環Ｃはトランス−１，４−シクロへキシレン、または水素原子がフッ素原子で置換されてもよい１，４−フェニレンを示し、
また、これらの化合物を構成する各原子はその同位体で置換されていてもよい。）
【請求項７】
第一成分として請求項１〜４のいずれか１項に記載の液晶性化合物を少なくとも１種類含有し、第二成分として一般式（５）及び（６）からなる化合物群から選択される化合物を少なくとも１種類含有することを特徴とする液晶組成物。
【化３】
0003646671.tif 000048
（式中、Ｒ3及びＲ4は互いに独立して炭素数１〜１０のアルキル基を示し、このアルキル基中の相隣接しない１個以上のメチレン基は酸素原子またはビニレン基で置換されていてもよく、またこのアルキル基中の任意の水素原子はフッ素原子で置換されてもよく、
Ｙ3は、ＣＮ基または−Ｃ≡Ｃ−ＣＮを示し、
環Ｄはトランス−１，４−シクロへキシレン、１，４−フェニレン、ピリミジン−２，５−ジイル、または１，３−ジオキサン−２，５−ジイルを示し、
環Ｅはトランス−１，４−シクロへキシレン、水素原子がフッ素原子で置換されてもよい１，４−フェニレン、またはピリミジン−２，５−ジイルを示し、
環Ｆはトランス−１，４−シクロへキシレンまたは１，４−フェニレンを示し、
Ｚ3は１，２−エチレン基、−ＣＯＯ−、または単結合を示し、
Ｌ3、Ｌ4、及びＬ5は互いに独立して水素原子またはフッ素原子を示し、
ａ、ｂ、及びｃは互いに独立して０または１を示し、
また、これらの化合物を構成する各原子はその同位体で置換されていてもよい。）
【請求項８】
第一成分として請求項１〜４のいずれか１項に記載の液晶性化合物を少なくとも１種類含有し、第二成分として一般式（７）、（８）、及び（９）からなる化合物群から選択される化合物を少なくとも１種類含有することを特徴とする液晶組成物。
【化４】
0003646671.tif 000049
（式中、Ｒ5及びＲ6は互いに独立して炭素数１〜１０のアルキル基を示し、このアルキル基中の相隣接しない１個以上のメチレン基は酸素原子または−ＣＨ＝ＣＨ−で置換されてもよく、またこのアルキル基中の任意の水素原子はフッ素原子で置換されてもよく、
環Ｇ、環Ｉ、及び環Ｊは互いに独立して、トランスー１，４−シクロヘキシレン、ピリミジン−２，５−ジイル、または１個以上の水素原子がフッ素原子で置換されてもよい１，４−フェニレンを示し、
Ｚ4及びＺ5は互いに独立して、−Ｃ≡Ｃ−、−ＣＯＯ−、−ＣＨ2ＣＨ2−、−ＣＨ＝ＣＨ−、または単結合を示し、
また、これらの化合物を構成する各原子はその同位体で置換されていてもよい。）
【請求項９】
第一成分として請求項１〜４のいずれか１項に記載の液晶性化合物を少なくとも１種類含有し、第二成分として一般式（１０）、（１１）、及び（１２）からなる化合物群から選択される化合物を少なくとも１種類含有することを特徴とする液晶組成物。
【化５】
0003646671.tif 000050
（式中、Ｒ7及びＲ8は互いに独立して炭素数１〜１０のアルキル基を示し、このアルキル基中の相隣接しない１個以上のメチレン基は酸素原子または−ＣＨ＝ＣＨ−で置換されてもよく、またこのアルキル基中の任意の水素原子はフッ素原子で置換されてもよく、
環Ｋはトランスー１，４−シクロヘキシレン、または１，４−フェニレンを示し、Ｚ6及びＺ7は互いに独立して、−ＣＨ2ＣＨ2−、−ＣＨ2Ｏ−、または単結合を示し、
また、これらの化合物を構成する各原子はその同位体で置換されていてもよい。）
【請求項１０】
第一成分として請求項１〜４のいずれか１項に記載の液晶性化合物を少なくとも１種類含有し、第二成分として請求項８に記載の一般式（７）、（８）及び（９）からなる化合物群から選択される化合物を少なくとも１種類含有し、第三成分として請求項９に記載の一般式（１０）、（１１）、及び（１２）からなる化合物群から選択される化合物を少なくとも１種類含有することを特徴とする液晶組成物。
【請求項１１】
第一成分として請求項１〜４のいずれか１項に記載の液晶性化合物を少なくとも１種類含有し、第二成分として請求項６に記載の一般式（２）、（３）、及び（４）からなる化合物群から選択される化合物を少なくとも１種類含有し、第三成分として請求項８に記載の一般式（７）、（８）、及び（９）からなる化合物群から選択される化合物を少なくとも１種類含有することを特徴とする液晶組成物。
【請求項１２】
第一成分として請求項１〜４のいずれか１項に記載の液晶性化合物を少なくとも１種類含有し、第二成分として請求項７に記載の一般式（５）及び（６）からなる化合物群から選択される化合物を少なくとも１種類含有し、第三成分として請求項８に記載の一般式（７）、（８）、及び（９）からなる化合物群から選択される化合物を少なくとも１種類含有することを特徴とする液晶組成物。
【請求項１３】
第一成分として請求項１〜４のいずれか１項に記載の液晶性化合物を少なくとも１種類含有し、第二成分として請求項６に記載の一般式（２）、（３）、及び（４）からなる化合物群から選択される化合物を少なくとも１種類含有し、第三成分として請求項７に記載の一般式（５）及び（６）からなる化合物群から選択される化合物を１種類含有し、第四成分として請求項８に記載の一般式（７）、（８）、及び（９）からなる化合物群から選択される化合物を少なくとも１種類含有することを特徴とする液晶組成物。
【請求項１４】
請求項５〜１３のいずれか１項に記載の液晶組成物に加えて、さらに１種以上の光学活性化合物を含有することを特徴とする液晶組成物。
【請求項１５】
請求項５〜１４のいずれかに記載の液晶組成物を用いて構成した液晶表示素子。
【発明の詳細な説明】
【０００１】
【発明の属する技術分野】
本発明は主として、ツイストネマチック（ＴＮ）表示方式、スーパーツイストネマチック（ＳＴＮ）表示方式及び薄膜トランジスター（ＴＦＴ）表示方式用の液晶組成物に好適な諸物性を発現せしめる新規な液晶性化合物、およびこれを用いた好適な諸物性を有する液晶組成物、ならびにこの液晶組成物を用いた液晶表示素子に関する。
【０００２】
【従来の技術】
液晶表示素子は液晶物質が有する光学異方性および誘電率異方性を利用するもので、時計をはじめとして電卓、ワープロ、テレビ等に広く利用され、その需要も年々増加傾向にある。液晶相は固体相と液体相の中間に位置し、ネマチック相、スメクチック相およびコレステリック相に大別される。中でもネマチック相を利用した表示素子が現在最も広く使用されている。一方表示方式はこれまで多数の方式が考案されてきたが、現在はツイストネマチック（ＴＮ）型、スーパーツイストネマチック（ＳＴＮ）型および薄膜トランジスタ（ＴＦＴ）型の３種類が主流となっている。これら種々の液晶表示素子に必要とされる液晶性化合物の性質はその使用用途に応じて種々異なるが、いずれの液晶物質も水分、空気、熱、光等外的環境因子に対して安定であること、また、室温を中心としてできるだけ広い温度範囲で液晶相を示し、低粘性でありかつ駆動電圧が低いことが要求される。しかし、これらの条件を同時に満たす単一の液晶物質は見いだされていない。通常液晶表示素子に用いられる液晶物質は個々の表示素子に要求される最適な誘電率異方性値（△ε）、屈折率異方性値（△ｎ）、粘度および弾性定数比Ｋ３３／Ｋ１１（Ｋ３３：ベンド弾性定数、Ｋ１１：スプレイ弾性定数）の値等の諸物性値に調整するために数種類から数十種類の液晶性化合物および必要によりさらに数種類の非液晶性化合物を混合することにより液晶組成物を調製し表示素子に使用しているのが現状である。このため他の液晶化合物との相溶性、特に最近では種々の環境下での使用への要求から低温相溶性に関しても良好であることが要求される。
【０００３】
ところで近年、コントラスト、表示容量、応答時間等の表示性能の面からアクティブマトリックス方式、中でも薄膜トランジスタ（ＴＦＴ）方式がテレビジョンやビューファインダー等の表示モードとして盛んに採用されている。また、大きな表示容量を持ちながら、表示素子の構造上の要因からアクティブマトリックス方式の表示素子よりも比較的簡単で安価に製造できるＳＴＮ方式もパーソナルコンピューター等のディスプレーとして多く採用されている。
【０００４】
これらの分野における近年の開発傾向は小型軽量で携帯できることを特徴としたテレビやノート型パーソナルコンピューターに代表されるように液晶表示素子の小型化、携帯化が中心に進められており、液晶材料の面からはＩＣの耐電圧との絡みから駆動電圧の低い、すなわちしきい値電圧の低い液晶性化合物ならびに液晶組成物の開発が中心に行われている。
【０００５】
しきい値電圧（Ｖｔｈ）は以下の式（H.J.Deuling et al., Mol. Cryst. Liq. Cryst., 27(1975) 81）にて表されることが知られている。Ｖｔｈ＝π（Ｋ／ε0△ε）1/2
上式においてＫは弾性定数、ε0は真空の誘電率である。この式から判るようにしきい値電圧を低下させるには誘電率異方性（△ε）を大きくするか、あるいは弾性定数を小さくするかの２通りの方法が考えられる。しかし実際には弾性定数のコントロールは非常に困難であるところから、通常は誘電率異方性（△ε）の大きな液晶材料を用いて要求に対処しているのが現状である。以上の事実を背景として誘電率異方性（△ε）の大きな液晶性化合物の開発が盛んに行われてきた。
【０００６】
現在ＴＦＴ方式の表示素子に使用されている液晶組成物のほとんどはフッ素系の液晶材料から構成されている。これはＴＦＴ方式においては素子の構成上高い電圧保持率（V.H.R）を必要とし、またその温度依存性が小さな材料でなければならず、フッ素系以外の材料ではこれら要求を満たせないからである。従来のフッ素系低電圧用材料として以下の化合物が開示されている。
【０００７】
【化６】
0003646671.tif 000002
【０００８】
（上記構造式においてＲはアルキル基を示す）
化合物（ａ）および（ｂ）はいずれも化合物分子末端に数個のフッ素原子を有し、大きな誘電率異方性を示すことが報告されているが、その透明点（ＮＩ点）は低く、またその粘度は比較的大きいことが知られている。通常当該業者の間ではフッ素原子の置換数と透明点の関係および粘度との関係において単純ではないがそれぞれ反比例的および比例的な関係があることが経験的に知られている。この為これら一連の化合物のみで液晶組成物を調製した場合、要求される透明点ならびに粘度（応答速度）を達成することは困難である。これらを補う目的にて通常以下に示す化合物を代表とする減粘剤が組成物に添加され使用される。
【０００９】
【化７】
0003646671.tif 000003
【００１０】
（上記構造式においてＲおよびＲ’はアルキル基を示す）
化合物（ｃ）は比較的低粘性ではあるが、その透明点は上述に示したような低電圧用液晶性化合物からなる液晶組成物の低い透明点を補うには低く、添加量を比較的多く必要とするため組成物の特徴が失われてしまい、上述の問題を解決する材料としては不適当である。また化合物（ｄ）は透明点は十分高いが、４環構造であるため粘性が著しく大きく、組成物に添加した場合粘性の増加が避けられない。また化合物（ｄ）自身がスメクチック相を有するため、調製した組成物を低温にて放置した場合、組成物中にスメクチック相が発現する場合があり、やはり上述の問題を解決するには不適当である。さらに化合物（ｃ）および（ｄ）はいずれもその誘電率異方性値は非常に小さく、上述のような大きな誘電率異方性値を有する低電圧用の液晶組成物に添加した場合、その誘電率異方性を著しく低下させ、その結果しきい値電圧が上昇するため、問題解決の為の好ましい化合物ではない。
【００１１】
ところで近年、ＴＦＴ表示方式の液晶パネルの唯一の欠点である視野角の狭さを克服する研究が盛んになされ、多くの研究成果が学会、特許公報等で発表されている。その改善策の一例として以下に示す方法が開示されている。例えば特開平４−２２９８２８号および特開平４−２５８９２３号には一対の偏光板とＴＮ型液晶セルとの間に位相差フィルムを配置し、視野角を改善する方法が開示されており、また、特開平４−３６６８０８号および特開平４−３６６８０９号には、カイラルネマチック液晶層を位相差フィルムとして用いた二層液晶方式による方法が開示されている。しかし、上記の方法はいずれも視野角の改善は不十分であると共に、製造コストが高く、かつ液晶パネルが非常に重くなる、という問題が存在した。
【００１２】
最近、視野角の問題を改善する新しい方法として、ＴＦＴ表示方式を利用したIn-Plane Switching（ＩＰＳ）駆動が注目を集めるようになってきた（R.Kiefer et al., JAPAN DISPLAY '92, 547(1992)、G. Baur, Freiburger Arbeitstagung Flussigkristalle, Abstract No. 22(1993) ）。ＩＰＳ駆動の液晶パネルの構成上の特長は従来型の液晶パネルでは上下の基板上にそれぞれ電極が設けられるのに対し、ＩＰＳ駆動の液晶パネルでは片側の基板上にのみくし歯形電極を設ける点、および液晶分子の長軸方向が常に基板と平行にある点が掲げられる。ＩＰＳ駆動の利点としては、視野角が広くなる点以外に、
(1)片側の基板上にのみ電極が存在するため、従来品よりセルを薄くできる
(2)また、セルが薄くできることにより製造コストの低減がはかれ、かつ
(3)電極間の距離が一定に保たれる
などが挙げられる。
【００１３】
ＩＰＳ駆動において高速応答、および低電圧駆動を実現するためには、使用する液晶性化合物は低粘性で、かつ大きな負の誘電率異方性を持つことが必要である。また、視角の狭さを改善するための試みのもう一つの例として、液晶分子の垂直配向を利用する方式が挙げられる（特開平２−１７６６２５号公報）。本方式の特徴の一つは、誘電率異方性が負の液晶組成物を使用することである。ところで従来知られている負に大きな誘電率異方性を有する化合物としては以下に示す化合物が特許公報で開示されている。
【００１４】
【化８】
0003646671.tif 000004
【００１５】
（上記構造式においてＲはアルキル基を示す）
化合物（ｅ）（特公昭６１−２６８９９号）は２、３−ジシアノ−１、４−フェニレン基をその部分構造に有し、負に大きな誘電率異方性を示すことが報告されている。しかし、シアノ基を有する為、上述のように電圧保持率の温度依存性が大きく、さらに粘度が著しく大きなことから、ＴＦＴ表示方式を利用したＩＰＳ駆動用の液晶材料としては使用できない。このようにＩＰＳ駆動において高速応答、および低電圧駆動を実現するための特性をバランスよく併せ持つ化合物は今までに知られていなかった。
【００１６】
【発明が解決しようとする課題】
本発明の目的は、ＴＦＴ表示方式にも十分使用できる高い比抵抗値および高い電圧保持率を有し、熱や紫外線照射に対しても安定であり、かつ減粘剤としての効果、すなわち
１）組成物の透明点を向上させる効果
２）組成物の粘度を低減させる効果
３）組成物の誘電率異方性を低下（しきい値電圧を上昇）させない効果
を総合的にバランスよく有し、さらにＩＰＳ駆動あるいは特開平２−１７６６２５号公報に記載されているような垂直配向方式の表示素子に十分対応できる低粘性で大きな負の誘電率異方性を持つ液晶性化合物、これを含有する液晶組成物及び該液晶組成物を用いて作成した液晶表示素子を提供することにある。
【００１７】
【課題を解決するための手段】
従来２つのフェニレン基を−ＣＦ2Ｏ−結合基で架橋した部分構造を有し、分子両末端基がアルキル基である化合物については既に２環系の化合物（ｆ）についてのみ特開平２−２８９５２９号公報にて構造式が開示されている。しかし上記公報中には構造式の記載はあるものの化合物の物理データならびに液晶性化合物としての有用性を評価する具体的な物性値等は全く開示されておらず、その特徴は全く知られていなかった。
【００１８】
【化９】
0003646671.tif 000005
【００１９】
そこで発明者らは２つの環構造を−ＣＦ2Ｏ−結合基で架橋した部分構造を有し、分子両末端基がアルキル基、アルケニル基、アルコキシ基、アルコキシアルキル基、アルキニル基等から選択される特定の２環、３環または４環系化合物を考案し、その物性を鋭意検討したところ、高い透明点を有するばかりか、当初発明者らが予想したよりも極めて低粘性であり、かつ中程度の誘電率異方性値（△ε＝〜４．０）を示すこと、さらに２，３−ジフルオロ−１，４−フェニレン基なる部分構造と、−ＣＯＯ−、−ＣＦ2Ｏ−または−ＯＣＦ2−なる結合基を同時に有する化合物が大きな負の誘電率異方性値を示すばかりか、他の液晶化合物との相溶性に優れ、また高い比抵抗、及び高い電圧保持率を有し、かつ物理的・化学的にも安定であることを見いだし、本発明を完成させるに至った。
【００２０】
すなわち本発明は、〔１〕〜〔１５〕の構成を有する。
［１］一般式（１）
【化１０】
0003646671.tif 000006
【００２１】
（式中、Ｒ1及びＹ1は炭素数１〜２０のアルキル基を示し、このアルキル基中の相隣接しない１個以上のメチレン基は酸素原子、硫黄原子、またはビニレン基で置換されてもよく、
ｍ及びｎは０または１を示すが、ｍ＋ｎ＝１であり、
Ｘ1は１，２−エチレン基またはビニレン基を示し、Ｘ2またはＸ3は−ＣＯＯ−を示し、
環Ａ1〜環Ａ3はそれぞれ、環上のＣＨ2基が酸素原子で置換されていてもよいトランス−１，４−シクロヘキシレン基または１個以上の水素原子がフッ素原子または塩素原子で置換されてもよい１，４−フェニレン基を示し、環Ａ4は２，３−ジフルオロ−１，４フェニレン基を示す。
但し、Ｘ1が１，２−エチレン基である場合は、環Ａ2または環Ａ3は基中の１個以上の水素原子がフッ素原子で置換された１，４−フェニレン基を示す。）
で示される液晶性化合物。
【００２２】
［２］一般式（１）において、Ｘ1がビニレン基であり、ｍが１であり、そして環Ａ2が１，４−フェニレン基である［１］に記載の液晶性化合物。
［３］一般式（１）において、Ｘ1がビニレン基であり、ｍが１であり、そして環Ａ2がトランス−１，４−シクロへキシレン基である［１］に記載の液晶性化合物。
［４］一般式（１）において、Ｘ1が１，２−エチレン基であり、ｍが１であり、そして環Ａ2が３−フルオロ−１，４−フェニレン基である［１］に記載の液晶性化合物。
［５］［１］項に記載の一般式（１）で表される化合物を少なくとも１種類含有することを特徴とする、少なくとも２成分からなる液晶組成物。
［６］第一成分として［１］〜［４］のいずれか１項に記載の液晶性化合物を少なくとも１種類含有し、第二成分として一般式（２）、（３）、及び（４）からなる化合物群から選択される化合物を少なくとも１種類含有することを特徴とする液晶組成物。
【００２３】
【化１１】
0003646671.tif 000007
【００２４】
（式中、Ｒ2は炭素数１〜１０のアルキル基を示し、このアルキル基中の相隣接しない１個以上のメチレン基は酸素原子または−ＣＨ＝ＣＨ−で置換されていてもよく、またこのアルキル基中の任意の水素原子はフッ素原子で置換されてもよく、Ｙ2はフッ素原子、塩素原子、−ＯＣＦ3、−ＯＣＦ2Ｈ、−ＣＦ3、−ＣＦ2Ｈ、−ＣＦＨ2、−ＯＣＦ2ＣＦ2Ｈ、または−ＯＣＦ2ＣＦＨＣＦ3を示し、
Ｌ1及びＬ2は互いに独立して水素原子またはフッ素原子を示し、
Ｚ1及びＺ2は互いに独立して１，２−エチレン基、ビニレン基、１，４−ブチレン基、−ＣＯＯ−、−ＣＦ2Ｏ−、−ＯＣＦ2−、または単結合を示し、
環Ｂはトランス−１，４−シクロへキシレン、１，３−ジオキサン−２，５−ジイル、または水素原子がフッ素原子で置換されてもよい１，４−フェニレンを示し、
環Ｃはトランス−１，４−シクロへキシレン、または水素原子がフッ素原子で置換されてもよい１，４−フェニレンを示し、
また、これらの化合物を構成する各原子はその同位体で置換されていてもよい。）
［７］第一成分として［１］〜［４］のいずれか１項に記載の液晶性化合物を少なくとも１種類含有し、第二成分として一般式（５）及び（６）からなる化合物群から選択される化合物を少なくとも１種類含有することを特徴とする液晶組成物。
【００２５】
【化１２】
0003646671.tif 000008
【００２６】
（式中、Ｒ3及びＲ4は互いに独立して炭素数１〜１０のアルキル基を示し、このアルキル基中の相隣接しない１個以上のメチレン基は酸素原子またはビニレン基で置換されていてもよく、またこのアルキル基中の任意の水素原子はフッ素原子で置換されてもよく、
Ｙ3は、ＣＮ基または−Ｃ≡Ｃ−ＣＮを示し、
環Ｄはトランス−１，４−シクロへキシレン、１，４−フェニレン、ピリミジン−２，５−ジイル、または１，３−ジオキサン−２，５−ジイルを示し、
環Ｅはトランス−１，４−シクロへキシレン、水素原子がフッ素原子で置換されてもよい１，４−フェニレン、またはピリミジン−２，５−ジイルを示し、
環Ｆはトランス−１，４−シクロへキシレンまたは１，４−フェニレンを示し、
Ｚ3は１，２−エチレン基、−ＣＯＯ−、または単結合を示し、
Ｌ3、Ｌ4、及びＬ5は互いに独立して水素原子またはフッ素原子を示し、
ａ、ｂ、及びｃは互いに独立して０または１を示し、
また、これらの化合物を構成する各原子はその同位体で置換されていてもよい。）
［８］第一成分として［１］〜［４］のいずれか１項に記載の液晶性化合物を少なくとも１種類含有し、第二成分として一般式（７）、（８）、及び（９）からなる化合物群から選択される化合物を少なくとも１種類含有することを特徴とする液晶組成物。
【００２７】
【化１３】
0003646671.tif 000009
【００２８】
（式中、Ｒ5及びＲ6は互いに独立して炭素数１〜１０のアルキル基を示し、このアルキル基中の相隣接しない１個以上のメチレン基は酸素原子または−ＣＨ＝ＣＨ−で置換されてもよく、またこのアルキル基中の任意の水素原子はフッ素原子で置換されてもよく、
環Ｇ、環Ｉ、及び環Ｊは互いに独立して、トランスー１，４−シクロヘキシレン、ピリミジン−２，５−ジイル、または１個以上の水素原子がフッ素原子で置換されてもよい１，４−フェニレンを示し、
Ｚ4及びＺ5は互いに独立して、−Ｃ≡Ｃ−、−ＣＯＯ−、−ＣＨ2ＣＨ2−、−ＣＨ＝ＣＨ−、または単結合を示し、
また、これらの化合物を構成する各原子はその同位体で置換されていてもよい。）
［９］第一成分として［１］〜［４］のいずれか１項に記載の液晶性化合物を少なくとも１種類含有し、第二成分として一般式（１０）、（１１）、及び（１２）からなる化合物群から選択される化合物を少なくとも１種類含有することを特徴とする液晶組成物。
【００２９】
【化１４】
0003646671.tif 000010
【００３０】
（式中、Ｒ7及びＲ8は互いに独立して炭素数１〜１０のアルキル基を示し、このアルキル基中の相隣接しない１個以上のメチレン基は酸素原子または−ＣＨ＝ＣＨ−で置換されてもよく、またこのアルキル基中の任意の水素原子はフッ素原子で置換されてもよく、
環Ｋはトランスー１，４−シクロヘキシレン、または１，４−フェニレンを示し、Ｚ6及びＺ7は互いに独立して、−ＣＨ2ＣＨ2−、−ＣＨ2Ｏ−、または単結合を示し、
また、これらの化合物を構成する各原子はその同位体で置換されていてもよい。）
【００３１】
［１０］第一成分として［１］〜［４］のいずれか１項に記載の液晶性化合物を少なくとも１種類含有し、第二成分として［８］に記載の一般式（７）、（８）及び（９）からなる化合物群から選択される化合物を少なくとも１種類含有し、第三成分として［１１］に記載の一般式（１０）、（１１）、及び（１２）からなる化合物群から選択される化合物を少なくとも１種類含有することを特徴とする液晶組成物。
［１１］第一成分として［１］〜［４］のいずれか１項に記載の液晶性化合物を少なくとも１種類含有し、第二成分として［６］に記載の一般式（２）、（３）、及び（４）からなる化合物群から選択される化合物を少なくとも１種類含有し、第三成分として［８］に記載の一般式（７）、（８）、及び（９）からなる化合物群から選択される化合物を少なくとも１種類含有することを特徴とする液晶組成物。
【００３２】
［１２］第一成分として［１］〜［４］のいずれか１項に記載の液晶性化合物を少なくとも１種類含有し、第二成分として［７］に記載の一般式（５）及び（６）からなる化合物群から選択される化合物を少なくとも１種類含有し、第三成分として［８］に記載の一般式（７）、（８）、及び（９）からなる化合物群から選択される化合物を少なくとも１種類含有することを特徴とする液晶組成物。
［１３］第一成分として［１］〜［４］のいずれか１項に記載の液晶性化合物を少なくとも１種類含有し、第二成分として［６］に記載の一般式（２）、（３）、及び（４）からなる化合物群から選択される化合物を少なくとも１種類含有し、第三成分として［７］に記載の一般式（５）及び（６）からなる化合物群から選択される化合物を１種類含有し、第四成分として［８］に記載の一般式（７）、（８）、及び（９）からなる化合物群から選択される化合物を少なくとも１種類含有することを特徴とする液晶組成物。
［１４］［５］〜［１３］のいずれか１項に記載の液晶組成物に加えて、さらに１種以上の光学活性化合物を含有することを特徴とする液晶組成物。
［１５］［５］〜［１４］のいずれかに記載の液晶組成物を用いて構成した液晶表示素子。
以上
【００３３】
本発明の（１）式の化合物はいずれも高い透明点を有し、さらに低粘性である。また、環構造として２，３−ジフルオロ−１，４−フェニレン基を選択していない化合物は中程度の誘電率異方性値（△ε＝〜４．０）を示し、一方、環構造として２，３−ジフルオロ−１，４−フェニレン基を選択した化合物は大きな負の誘電率異方性値を示す。これら化合物はいずれも他の液晶化合物との相溶性に優れ、また高い比抵抗、及び高い電圧保持率を有し、かつ物理的・化学的にも安定である。
【００３４】
さらに詳しくはその分子末端置換基にアルキル基を選択したものは非常に高い電圧保持率を示し、ＴＦＴ方式の表示素子用の減粘剤として非常に有効であり、また、分子末端基にアルケニル基等を選択したものは比較的大きな弾性定数比を示し、ＳＴＮ方式の表示素子用の減粘剤として非常に有効である。
また、環構造として２，３−ジフルオロ−１，４−フェニレン基を選択していない化合物は従来の技術の項にも示した化合物（ｃ）あるいは（ｄ）と比較し、中程度の誘電率異方性値を有するため、誘電率異方性の大きな低電圧用の液晶組成物に添加した場合、誘電率異方性の低下（しきい値電圧の上昇）を抑制しながら、透明点を上昇させ、さらに粘度を維持あるいは低下させることが可能である。
【００３５】
一方、環構造として２，３−ジフルオロ−１，４−フェニレン基を選択したものは上述のように低粘性であり、かつ大きな負の誘電率異方性値を示すことから、ＩＰＳ駆動や特開平２−１７６６２５号公報に記載されているような垂直配向方式の表示素子において本発明の化合物を使用することにより、低電圧駆動で、かつ高速応答の可能な液晶組成物および液晶表示素子の提供が可能である。
言うまでもなく本発明の化合物はいずれも好適な物性を示すが、（１）式のＲ1、Ｙ1、環Ａ1、Ａ2、Ａ3、Ａ4、Ｘ1、Ｘ2、Ｘ3、ｍおよびｎを適切に選択した化合物を使用することで目的に応じた液晶組成物を調製できる。
【００３６】
すなわち特に液晶温度範囲がより高温側になければならない液晶組成物に使用する場合はｍ＝ｎ＝１である４環系の化合物を、そうでない場合は２環系または３環系の化合物を用いれば良い。
アクティブマトリックス用の液晶組成物等の特に高い電圧保持率を必要とする場合には側鎖Ｒ1およびＹ1にアルキル基またはアルコキシ基を選択し、ＳＴＮ用等の大きな弾性定数比を必要とする場合には側鎖Ｒ1およびＹ1にアルケニル基、アルキニル基等の不飽和結合基を有する置換基を選択すれば良い。
【００３７】
また、誘電率異方性値が正に比較的大きな化合物を得る為には、２つの１、４−フェニレン基を−ＣＦ2Ｏ−で架橋した部分構造を有する化合物を選択し、さらにジフルオロメチレン側のフェニル環のオルト位に１つまたは２つのフッ素原子を置換すれば良く、更に大きな誘電率異方性値の要求に対しては、上述のフッ素原子置換体の酸素原子側のフェニル環上のメタ位にさらに１つまたは２つのフッ素原子を置換すれば良く、双極子が同一方向に向くように導入することで目的が達成できる。
【００３８】
また、誘電率異方性値が負に大きな化合物を得る為には、結合基Ｘ1、Ｘ2、Ｘ3、のいずれかに−ＣＦ2Ｏ−あるいは−ＣＯＯ−を選択し、それら結合基の酸素原子側の環構造として２、３−ジフルオロ−１、４−フェニレン基を選択すれば良い。また、上記の２、３−ジフルオロ−１、４−フェニレン基の代わりに２、３−ジフルオロ−４−アルコキシフェニル基を選択したものはさらに大きな負の誘電率異方性を示す。
【００３９】
屈折率異方性値も（１）式のＲ1、Ｙ1、環Ａ1、Ａ2、Ａ3、Ａ4、Ｘ1、Ｘ2、Ｘ3、ｍおよびｎを適切に選択することで任意に調製できる。すなわち大きな屈折率異方性値が必要な場合には１、４−フェニレン環を多く含み、結合基が単結合である化合物を選択すれば良く、小さな屈折率異方性値が必要な場合にはトランス−１、４−シクロヘキシレンを多く含む化合物を選択すれば良い。
【００４０】
本発明において「アルキル基」という用語は１〜１５個の炭素原子を有する直鎖および枝別れしたアルキル基を意味し、特に低粘性という観点から１〜５個の炭素原子を有する基が好ましい。具体的にはメチル基、エチル基、プロピル基、ブチル基、ペンチル基、ヘキシル基、ヘプチル基、オクチル基、ノニル基、イソプロピル基、イソブチル基、イソアミル基、イソヘキシル基、２−メチルブチル基、２−メチルペンチル基、３−メチルペンチル基等が好ましいが、ラセミ体、Ｓ体、Ｒ体を網羅する。
【００４１】
本発明において「アルケニル基」という用語は２〜１５個の炭素原子を有する直鎖のアルケニル基を意味し、１Ｅ−アルケニル、２Ｚ−アルケニル、３Ｅ−アルケニル、４−アルケニル基が好ましく、さらに具体的には１−エテニル、１Ｅ−プロペニル、１Ｅ−ブテニル、１Ｅ−ヘキセニル、２−プロペニル、２Ｚ−ブテニル、２Ｚ−ペンテニル、２Ｚ−ヘキセニル、３−ブテニル、３Ｅ−ペンテニル、３Ｅ−ヘキセニル基を掲げることができる。
【００４２】
環Ａ1、Ａ2、Ａ3およびＡ4としてはベンゼン環、シクロヘキサン環、ピリミジン環、ピリジン環、ピラジン環、ピリダジン環、ジオキサン環、ジチアン環あるいはそれのハロゲン置換された環が掲げられるが、特に好ましくはシクロヘキサン環、ベンゼン環あるいはそれのハロゲン置換された環である。
本発明の一般式（１）で表される化合物の好ましい態様は、次の各一般式により表される化合物である。
（ただし下記のおいてＲ1、Ｙ1は前記と同一の意味を表す。）
【００４３】
【化１５】
0003646671.tif 000011
【００４４】
これらの一般式で表される化合物はいずれも非常に粘度が低く、かつ誘電率異方性が負に大きな特長を示すことから、本化合物を組成物の成分として添加した場合、組成物の粘度を上昇させずに誘電率異方性をのみを負に増大させることが可能で、ＩＰＳ駆動あるいは特開平２−１７６６２５号公報に記載されているような垂直配向方式の表示素子において低電圧駆動と高速応答を両立できる液晶組成物を提供できる。
【００４５】
また、これらの一般式においてＲ1およびＹ1の１つ以上がアルケニル基である誘導体はいずれも非常に大きな弾性定数比K33/K11を示し、同じ骨格を有する飽和型の化合物と比較し、低粘性でありかつ高い透明点を示す。
上述のように本発明化合物は優れた特徴を有し、本発明化合物の使用により改善された特性を有する液晶組成物、液晶表示素子の提供が可能である。
【００４６】
以下、本発明の液晶組成物に関して説明する。本発明に係る液晶組成物は、一般式（１）で表される化合物の少なくとも１種類を０．１〜９９．９重量％の割合で含有することが、優良な特性を発現せしめるために好ましい。
さらに詳しくは、本発明により提供される液晶組成物は、一般式（１）で表される化合物を少なくとも１種類含有する第一成分に加え、液晶組成物の目的に応じて一般式（２）〜（４）で表される化合物群から任意に選択される化合物を混合することにより完成する。
一般式（２）〜（４）で表される化合物として、好ましくは以下の化合物を挙げることができる。（式中、Ｒ2及びＹ2は前記と同じの意味を示す。）
【００４７】
【化１６】
0003646671.tif 000012
【００４８】
【化１７】
0003646671.tif 000013
【００４９】
【化１８】
0003646671.tif 000014
【００５０】
【化１９】
0003646671.tif 000015
【００５１】
【化２０】
0003646671.tif 000016
【００５２】
【化２１】
0003646671.tif 000017
【００５３】
【化２２】
0003646671.tif 000018
【００５４】
【化２３】
0003646671.tif 000019
【００５５】
【化２４】
0003646671.tif 000020
【００５６】
一般式（２）〜（４）で表される化合物は正の誘電率異方性値を有し、熱的安定性や化学的安定性が非常に優れており、高い電圧保持率、および大きな比抵抗値で代表される高信頼性が要求されるＴＦＴ表示方式用の液晶組成物を調製する場合には特に有用な化合物である。
ＴＦＴ表示方式用の液晶組成物を調製する場合、一般式（１）で表される化合物を少なくとも１種類含有する第一成分に加え、一般式（２）〜（４）で表される化合物を、液晶組成物の全重量に対して０．１〜９９．９重量％の範囲で任意に使用できるが、１０〜９７重量％が好ましい。より好ましくは４０〜９５重量％である。
【００５７】
ＳＴＮ表示方式またはＴＮ表示方式用の液晶組成物を調製する場合にも、一般式（１）で表される化合物を少なくとも１種類含有する第一成分に加え、一般式（２）〜（４）で表される化合物を使用することができるが、５０重量％以下の使用量が好ましい。
このようにして得られる一般式（１）で表される化合物と一般式（２）〜（４）で表される化合物とからなる液晶組成物の粘度を調整する目的で、この組成物に後記の一般式（５）〜（１２）で表される化合物群から選ばれた化合物をさらに添加してもよい。
一般式（５）〜（６）で表される化合物として、好ましくは以下の化合物を挙げることができる。（式中、Ｒ3、Ｒ4およびＹ3は前記と同一の意味を示す
。）
【００５８】
【化２５】
0003646671.tif 000021
【００５９】
【化２６】
0003646671.tif 000022
【００６０】
【化２７】
0003646671.tif 000023
【００６１】
【化２８】
0003646671.tif 000024
【００６２】
一般式（５）〜（６）で表される化合物は、大きな正の誘電率異方性値を有し、特に液晶組成物のしきい値電圧を小さくする目的で使用される。また、屈折率異方性値の調整、透明点を高くする等のネマチックレンジを広げる目的にも使用される。さらに、ＳＴＮ表示方式またはＴＮ表示方式用の液晶組成物の電圧−透過率曲線の急峻性を改良する目的にも使用される。
【００６３】
一般式（５）〜（６）で表される化合物の使用量を増加させると、液晶組成物のしきい値電圧が小さくなり、粘度が上昇する。したがって、液晶組成物の粘度が要求特性を満足する限り、多量に使用した方が低電圧駆動できるので有利である。一般式（５）〜（６）で表される化合物の使用量は、ＳＴＮ表示方式またはＴＮ表示方式用の液晶組成物を調製する場合には、０．１〜９９．９重量％の範囲で任意に使用できるが、１０〜９７重量％、より好ましくは４０〜９５重量％である。
本発明で用いられる一般式（７）〜（９）で表される化合物として好ましくは、以下の化合物を挙げることができる。（式中、Ｒ5及びＲ6は前記と同じ意味を示す）
【００６４】
【化２９】
0003646671.tif 000025
【００６５】
【化３０】
0003646671.tif 000026
【００６６】
【化３１】
0003646671.tif 000027
【００６７】
一般式（７）〜（９）で表される化合物は、誘電率異方性値の絶対値が小さく、中性に近い化合物である。一般式（７）で表される化合物は、主として液晶組成物の粘度調整、または屈折率異方性値の調整の目的で使用される。また、一般式（８）及び（９）で表される化合物は、液晶組成物の透明点を高くする等のネマチックレンジを広げる目的、または屈折率異方性値の調整の目的で使用される。
【００６８】
一般式（７）〜（９）で表される化合物の使用量を増加させると液晶組成物のしきい値電圧が大きくなり、粘度が小さくなる。従って、液晶組成物のしきい値電圧が満足している限り、多量に使用することが望ましい。一般式（７）〜（９）で表される化合物の使用量は、ＴＦＴ表示方式用の液晶組成物を調整する場合には４０重量％、より好ましくは３５重量％以下が好適である。また、ＳＴＮ表示方式またはＴＮ表示方式用の液晶組成物を調整する場合には７０重量％以下、より好ましくは６０重量％以下である。
本発明で用いられる一般式（１０）〜（１２）で表される化合物として好ましくは、以下の化合物を挙げることができる。（式中、Ｒ7及びＲ8は前記と同一の意味を示す）
【００６９】
【化３２】
0003646671.tif 000028
【００７０】
【化３３】
0003646671.tif 000029
【００７１】
一般式（１０）〜（１２）で表される化合物は、誘電率異方性値が負であり、誘電率異方性値が正の化合物と混合することにより、誘電率異方性値の関数である液晶組成物の弾性定数をコントロールすることができ、このことによって、液晶組成物の電圧−透過率曲線の急峻性を制御できる。したがって、種々の駆動方式に利用できる。
【００７２】
一般式（１０）〜（１２）で表される化合物の使用量は、ＴＦＴ表示方式、ＳＴＮ表示方式またはＴＮ表示方式用の液晶組成物を調製する場合には、０．１〜９９．９重量％の範囲で任意に使用できるが、１０〜９７重量％、より好ましくは１０〜６０重量％である。
【００７３】
ＯＣＢ(Optically Compensated Birefringence)モード用液晶組成物等の特別な場合を除き、通常液晶組成物のらせん構造を誘起して必要なねじれ角を調整し、逆ねじれ(reverse twist)を防ぐ目的で液晶組成物に光学活性化合物を添加することがあるが、本発明の液晶組成物においても同様に光学活性化合物を添加することができる。このような目的に公知のいずれの光学活性化合物も使用できるが、好ましい光学活性化合物を以下に挙げる。
【００７４】
【化３４】
0003646671.tif 000030
【００７５】
本発明の液晶組成物は、通常、これらの光学活性化合物を添加して、ねじれのピッチを調整する。ねじれのピッチは、ＴＦＴ表示方式及びＴＮ表示方式用の液晶組成物であれば、１０〜２００μｍの範囲に調整するのが好ましい。ＳＴＮ表示方式用の液晶組成物であれば、６〜２０μｍの範囲に調整するのが好ましい。また、双安定(Bistable TN)モード用の場合は、１．５〜４μｍの範囲に調整するのが好ましい。また、ピッチの温度依存性を調整する目的で、２種類以上の光学活性化合物を添加してもよい。
本発明の液晶組成物は、それ自体慣用な方法で調製される。一般には、種々の成分を高い温度で互いに溶解させる方法がとられる。
【００７６】
本発明の液晶組成物は、メロシアニン系、スチリル系、アゾ系、アゾメチン系、アゾキシ系、キノフタロン系、アントラキノン系及びテトラジン系等の二色性色素を添加して、ゲストホスト（ＧＨ）モード用の液晶組成物としても使用できる。また、ネマチック液晶をマイクロカプセル化して作製したＮＣＡＰや液晶中に三次元網目状高分子を作製したポリマーネットワーク液晶表示素子（ＰＮＬＣＤ）に代表されるポリマー分散型液晶表示素子（ＰＤＬＣＤ）用の液晶組成物としても使用できる。その他、複屈折制御（ＥＣＢ）モードや動的散乱（ＤＳ）モード用の液晶組成物としても使用できる。
【００７７】
本発明の液晶性化合物を含有するネマチック液晶組成物として以下に示すような組成例を示すことができる。ただし、組成例中の化合物は、表１に示す取り決めに従い略号で示した。
また、トランス−１，４−シクロヘキシレンの水素原子がＱ1、Ｑ2、Ｑ3の位置で重水素原子によって置換された場合には、記号Ｈ［１Ｄ、２Ｄ、３Ｄ］と表記し、Ｑ5、Ｑ6、Ｑ7の位置で重水素原子によって置換された場合には、記号Ｈ［５Ｄ、６Ｄ、７Ｄ］と表記して、［  ］内の番号で重水素置換位置を示した。
【００７８】
【化３５】
0003646671.tif 000031
【００７９】
【表１】
0003646671.tif 000032
【００８０】
組成例１
３−Ｈ２Ｂ（Ｆ）ＥＢ（２Ｆ，３Ｆ）−Ｏ２  １５．０％
１Ｖ２−ＢＥＢ（Ｆ，Ｆ）−Ｃ                ５．０％
３−ＨＢ−Ｃ                              ２５．０％
２−ＢＴＢ−１                            １１．０％
３−ＨＨ−４                              １０．０％
３−ＨＨＢ−１                            １０．０％
３−Ｈ２ＢＴＢ−２                          ４．０％
３−Ｈ２ＢＴＢ−３                          ４．０％
３−Ｈ２ＢＴＢ−４                          ４．０％
３−ＨＢ（Ｆ）ＴＢ−２                      ６．０％
３−ＨＢ（Ｆ）ＴＢ−３                      ６．０％
ＣＭ３３                                    ０．８部
【００８１】
組成例２
５−ＨＶＨＥＢ（２Ｆ，３Ｆ）−Ｏ２          ７．０％
Ｖ２−ＨＢ−Ｃ                            １２．０％
１Ｖ２−ＨＢ−Ｃ                          １２．０％
３−ＨＢ−Ｃ                              １５．０％
３−Ｈ［１Ｄ，２Ｄ，３Ｄ］−Ｃ              ９．０％
３−ＨＢ（Ｆ）−Ｃ                          ５．０％
２−ＢＴＢ−１                              ２．０％
３−ＨＨ−４                                ６．０％
３−ＨＨ−ＶＦＦ                            ６．０％
２−Ｈ［１Ｄ，２Ｄ，３Ｄ］ＨＢ−Ｃ          ３．０％
３−ＨＨＢ−Ｃ                              ３．０％
３−ＨＢ（Ｆ）ＴＢ−２                      ６．０％
３−Ｈ２ＢＴＢ−２                          ５．０％
３−Ｈ２ＢＴＢ−３                          ５．０％
３−Ｈ２ＢＴＢ−４                          ４．０％
【００８２】
組成例３
３−Ｈ２Ｂ（Ｆ）ＥＢ（２Ｆ，３Ｆ）−Ｏ２  １０．０％
２Ｏ１−ＢＥＢ（Ｆ）−Ｃ                    ５．０％
３Ｏ１−ＢＥＢ（Ｆ）−Ｃ                  １５．０％
４Ｏ１−ＢＥＢ（Ｆ）−Ｃ                  １３．０％
５Ｏ１−ＢＥＢ（Ｆ）−Ｃ                  １１．０％
２−ＨＨＢ（Ｆ）−Ｃ                      １５．０％
３−ＨＨＢ（Ｆ）−Ｃ                      １５．０％
３−ＨＢ（Ｆ）ＴＢ−２                      ４．０％
３−ＨＢ（Ｆ）ＴＢ−３                      ４．０％
３−ＨＢ（Ｆ）ＴＢ−４                      ４．０％
３−ＨＨＢ−Ｏ１                            ４．０％
【００８３】
組成例４
３−Ｈ２Ｂ（Ｆ）ＥＢ（２Ｆ，３Ｆ）−Ｏ２    ６．０％
５−ＨＶＨＥＢ（２Ｆ，３Ｆ）−Ｏ２          ６．０％
５−ＰｙＢ−Ｆ                              ４．０％
３−ＰｙＢ（Ｆ）−Ｆ                        ４．０％
２−ＢＢ−Ｃ                                ５．０％
４−ＢＢ−Ｃ                                ４．０％
５−ＢＢ−Ｃ                                ５．０％
２−ＰｙＢ−２                              ２．０％
３−ＰｙＢ−２                              ２．０％
４−ＰｙＢ−２                              ２．０％
６−ＰｙＢ−Ｏ５                            ３．０％
６−ＰｙＢ−Ｏ６                            ３．０％
６−ＰｙＢ−Ｏ７                            ３．０％
３−ＰｙＢＢ−Ｆ                            ６．０％
４−ＰｙＢＢ−Ｆ                            ６．０％
５−ＰｙＢＢ−Ｆ                            ６．０％
３−ＨＨＢ−１                              ５．０％
２−Ｈ２ＢＴＢ−２                          ４．０％
２−Ｈ２ＢＴＢ−３                          ４．０％
２−Ｈ２ＢＴＢ−４                          ５．０％
３−Ｈ２ＢＴＢ−２                          ５．０％
３−Ｈ２ＢＴＢ−３                          ５．０％
３−Ｈ２ＢＴＢ−４                          ５．０％
【００８４】
組成例５
５−ＨＶＨＥＢ（２Ｆ，３Ｆ）−Ｏ２          ７．０％
５−ＨＢＣＦ２ＯＢ（２Ｆ，３Ｆ）−Ｏ２    １３．０％
３−ＨＢ−Ｃ                              １８．０％
７−ＨＢ−Ｃ                                ３．０％
１Ｏ１−ＨＢ−Ｃ                          １０．０％
３−ＨＢ（Ｆ）−Ｃ                        １０．０％
２−ＰｙＢ−２                              ２．０％
３−ＰｙＢ−２                              ２．０％
４−ＰｙＢ−２                              ２．０％
１Ｏ１−ＨＨ−３                            ４．０％
２−ＢＴＢ−Ｏ１                            ５．０％
３−ＨＨＢ−Ｆ                              ４．０％
３−ＨＨＢ−Ｏ１                            ４．０％
３−Ｈ２ＢＴＢ−２                          ３．０％
３−Ｈ２ＢＴＢ−３                          ３．０％
２−ＰｙＢＨ−３                            ４．０％
３−ＰｙＢＨ−３                            ３．０％
３−ＰｙＢＢ−２                            ３．０％
【００８５】
組成例６
３−Ｈ２Ｂ（Ｆ）ＥＢ（２Ｆ，３Ｆ）−Ｏ２    ４．０％
５−ＨＶＨＥＢ（２Ｆ，３Ｆ）−Ｏ２          ４．０％
５−ＨＢＣＦ２ＯＢ（２Ｆ，３Ｆ）−Ｏ２      ４．０％
５−ＢＥＢ（Ｆ）−Ｃ                        ５．０％
Ｖ−ＨＢ−Ｃ                              １１．０％
５−ＰｙＢ−Ｃ                              ６．０％
４−ＢＢ−３                              １１．０％
３−ＨＨ−２Ｖ                              ６．０％
５−ＨＨ−Ｖ                              １１．０％
Ｖ−ＨＨＢ−１                              ７．０％
Ｖ２−ＨＨＢ−１                          １１．０％
３−ＨＨＢ−１                              ５．０％
１Ｖ２−ＨＢＢ−２                        １０．０％
３−ＨＨＥＢＨ−３                          ５．０％
【００８６】
組成例７
３−Ｈ２Ｂ（Ｆ）ＥＢ（２Ｆ，３Ｆ）−Ｏ２    ７．０％
２Ｏ１−ＢＥＢ（Ｆ）−Ｃ                    ５．０％
３Ｏ１−ＢＥＢ（Ｆ）−Ｃ                  １２．０％
５Ｏ１−ＢＥＢ（Ｆ）−Ｃ                    ４．０％
１Ｖ２−ＢＥＢ（Ｆ，Ｆ）−Ｃ              １６．０％
３−ＨＢ−Ｏ２                            １０．０％
３−ＨＨ−４                                ３．０％
３−ＨＨＢ−Ｆ                              ３．０％
３−ＨＨＢ−１                              ３．０％
３−ＨＨＢ−Ｏ１                            ２．０％
３−ＨＢＥＢ−Ｆ                            ４．０％
３−ＨＨＥＢ−Ｆ                            ７．０％
５−ＨＨＥＢ−Ｆ                            ７．０％
３−Ｈ２ＢＴＢ−２                          ４．０％
３−Ｈ２ＢＴＢ−３                          ４．０％
３−Ｈ２ＢＴＢ−４                          ４．０％
３−ＨＢ（Ｆ）ＴＢ−２                      ５．０％
【００８７】
組成例８
５−ＨＢＣＦ２ＯＢ（２Ｆ，３Ｆ）−Ｏ２    １０．０％
２−ＢＥＢ−Ｃ                            １２．０％
３−ＢＥＢ−Ｃ                              ４．０％
４−ＢＥＢ−Ｃ                              ６．０％
３−ＨＢ−Ｃ                              ２８．０％
３−ＨＥＢ−Ｏ４                          １２．０％
４−ＨＥＢ−Ｏ２                            ８．０％
５−ＨＥＢ−Ｏ１                            ８．０％
３−ＨＥＢ−Ｏ２                            ６．０％
３−ＨＨＢ−１                              ２．０％
３−ＨＨＢ−Ｏ１                            ４．０％
【００８８】
組成例９
３−Ｈ２Ｂ（Ｆ）ＥＢ（２Ｆ，３Ｆ）−Ｏ２    ５．０％
５−ＨＶＨＥＢ（２Ｆ，３Ｆ）−Ｏ２          ５．０％
５−ＨＢＣＦ２ＯＢ（２Ｆ，３Ｆ）−Ｏ２      ５．０％
２−ＢＥＢ−Ｃ                            １０．０％
５−ＢＢ−Ｃ                              １２．０％
７−ＢＢ−Ｃ                                ７．０％
１−ＢＴＢ−３                              ７．０％
２−ＢＴＢ−１                            １０．０％
１Ｏ−ＢＥＢ−２                          １０．０％
１Ｏ−ＢＥＢ−５                          １０．０％
２−ＨＨＢ−１                              ４．０％
３−ＨＨＢ−Ｆ                              ４．０％
３−ＨＨＢ−１                              ７．０％
３−ＨＨＢ−Ｏ１                            ４．０％
【００８９】
組成例１０
５−ＨＶＨＥＢ（２Ｆ，３Ｆ）−Ｏ２          ７．０％
５−ＨＢＣＦ２ＯＢ（２Ｆ，３Ｆ）−Ｏ２      ８．０％
１Ｖ２−ＢＥＢ（Ｆ，Ｆ）−Ｃ                ８．０％
３−ＨＢ−Ｃ                              １０．０％
Ｖ２Ｖ−ＨＢ−Ｃ                          １４．０％
Ｖ２Ｖ−ＨＨ−３                          １６．０％
３−ＨＢ−Ｏ２                              ４．０％
３−ＨＨＢ−１                            １０．０％
３−ＨＨＢ−３                              ３．０％
３−ＨＢ（Ｆ）ＴＢ−２                      ４．０％
３−ＨＢ（Ｆ）ＴＢ−３                      ４．０％
３−Ｈ２ＢＴＢ−２                          ４．０％
３−Ｈ２ＢＴＢ−３                          ４．０％
３−Ｈ２ＢＴＢ−４                          ４．０％
【００９０】
組成例１１
５−ＨＶＨＥＢ（２Ｆ，３Ｆ）−Ｏ２          ５．０％
５−ＨＢＣＦ２ＯＢ（２Ｆ，３Ｆ）−Ｏ２      ６．０％
５−ＢＴＢ（Ｆ）ＴＢ−３                  １０．０％
Ｖ２−ＨＢ−ＴＣ                          １０．０％
３−ＨＢ−ＴＣ                            １０．０％
３−ＨＢ−Ｃ                              １０．０％
５−ＨＢ−Ｃ                                ７．０％
５−ＢＢ−Ｃ                                ３．０％
２−ＢＴＢ−１                            １０．０％
２−ＢＴＢ−Ｏ１                            ５．０％
３−ＨＨ−４                                ５．０％
３−ＨＨＢ−１                            １０．０％
３−Ｈ２ＢＴＢ−２                          ３．０％
３−Ｈ２ＢＴＢ−３                          ３．０％
３−ＨＢ（Ｆ）ＴＢ−２                      ３．０％
【００９１】
組成例１２
５−ＨＶＨＥＢ（２Ｆ，３Ｆ）−Ｏ２          ３．０％
５−ＨＢＣＦ２ＯＢ（２Ｆ，３Ｆ）−Ｏ２      ４．０％
１Ｖ２−ＢＥＢ（Ｆ，Ｆ）−Ｃ                ６．０％
３−ＨＢ−Ｃ                              １８．０％
２−ＢＴＢ−１                            １０．０％
５−ＨＨ−ＶＦＦ                          ３０．０％
１−ＢＨＨ−ＶＦＦ                          ８．０％
１−ＢＨＨ−２ＶＦＦ                        ４．０％
３−Ｈ２ＢＴＢ−２                          ５．０％
３−Ｈ２ＢＴＢ−３                          ４．０％
３−Ｈ２ＢＴＢ−４                          ４．０％
３−ＨＨＢ−１                              ４．０％
【００９２】
組成例１３
３−Ｈ２Ｂ（Ｆ）ＥＢ（２Ｆ，３Ｆ）−Ｏ２    ５．０％
５−ＨＶＨＥＢ（２Ｆ，３Ｆ）−Ｏ２        １０．０％
５−ＨＢＣＦ２ＯＢ（２Ｆ，３Ｆ）−Ｏ２    １０．０％
２−ＨＢ−Ｃ                                ５．０％
３−ＨＢ−Ｃ                              １２．０％
３−ＨＢ−Ｏ２                            １２．０％
２−ＢＴＢ−１                              ３．０％
３−ＨＨＢ−１                              ３．０％
３−ＨＨＢ−Ｆ                              ４．０％
３−ＨＨＢ−Ｏ１                            ２．０％
３−ＨＨＥＢ−Ｆ                            ４．０％
５−ＨＨＥＢ−Ｆ                            ４．０％
２−ＨＨＢ（Ｆ）−Ｆ                        ７．０％
３−ＨＨＢ（Ｆ）−Ｆ                        ７．０％
５−ＨＨＢ（Ｆ）−Ｆ                        ７．０％
３−ＨＨＢ（Ｆ，Ｆ）−Ｆ                    ５．０％
【００９３】
組成例１４
５−ＨＢＣＦ２ＯＢ（２Ｆ，３Ｆ）−Ｏ２    １０．０％
２−ＨＨＢ（Ｆ）−Ｆ                      １７．０％
３−ＨＨＢ（Ｆ）−Ｆ                      １７．０％
５−ＨＨＢ（Ｆ）−Ｆ                      １６．０％
２−Ｈ２ＨＢ（Ｆ）−Ｆ                    １０．０％
３−Ｈ２ＨＢ（Ｆ）−Ｆ                      ５．０％
２−ＨＢＢ（Ｆ）−Ｆ                        ６．０％
３−ＨＢＢ（Ｆ）−Ｆ                        ６．０％
５−ＨＢＢ（Ｆ）−Ｆ                      １３．０％
ＣＮ                                        ０．３部
【００９４】
組成例１５
５−ＨＶＨＥＢ（２Ｆ，３Ｆ）−Ｏ２          ８．０％
５−ＨＢＣＦ２ＯＢ（２Ｆ，３Ｆ）−Ｏ２      ５．０％
７−ＨＢ（Ｆ）−Ｆ                          ５．０％
５−Ｈ２Ｂ（Ｆ）−Ｆ                        ５．０％
３−ＨＢ−Ｏ２                            １０．０％
３−ＨＨ−４                                ２．０％
３−ＨＨ［５Ｄ，６Ｄ，７Ｄ］−４            ３．０％
２−ＨＨＢ（Ｆ）−Ｆ                      １０．０％
３−ＨＨＢ（Ｆ）−Ｆ                        ５．０％
５−ＨＨ［５Ｄ，６Ｄ，７Ｄ］Ｂ（Ｆ）−Ｆ  １０．０％
３−Ｈ２ＨＢ（Ｆ）−Ｆ                      ５．０％
２−ＨＢＢ（Ｆ）−Ｆ                        ３．０％
３−ＨＢＢ（Ｆ）−Ｆ                        ３．０％
５−ＨＢＢ（Ｆ）−Ｆ                        ６．０％
２−Ｈ２ＢＢ（Ｆ）−Ｆ                      ５．０％
３−Ｈ２ＢＢ（Ｆ）−Ｆ                      ６．０％
３−ＨＨＢ−Ｏ１                            ５．０％
３−ＨＨＢ−３                              ４．０％
【００９５】
組成例１６
３−Ｈ２Ｂ（Ｆ）ＥＢ（２Ｆ，３Ｆ）−Ｏ２    ３．０％
５−ＨＶＨＥＢ（２Ｆ，３Ｆ）−Ｏ２          ３．０％
５−ＨＢＣＦ２ＯＢ（２Ｆ，３Ｆ）−Ｏ２      ４．０％
７−ＨＢ（Ｆ，Ｆ）−Ｆ                      ３．０％
３−ＨＢ−Ｏ２                              ７．０％
２−ＨＨＢ（Ｆ）−Ｆ                      １０．０％
３−ＨＨＢ（Ｆ）−Ｆ                      １０．０％
２−ＨＢＢ（Ｆ）−Ｆ                        ９．０％
３−ＨＢＢ（Ｆ）−Ｆ                        ９．０％
５−ＨＢＢ（Ｆ）−Ｆ                      １６．０％
２−ＨＢＢ−Ｆ                              ４．０％
３−ＨＢＢ−Ｆ                              ４．０％
５−ＨＢＢ−Ｆ                              ３．０％
３−ＨＢＢ（Ｆ，Ｆ）−Ｆ                    ５．０％
５−ＨＢＢ（Ｆ，Ｆ）−Ｆ                  １０．０％
【００９６】
組成例１７
５−ＨＢＣＦ２ＯＢ（２Ｆ，３Ｆ）−Ｏ２    １５．０％
７−ＨＢ（Ｆ，Ｆ）−Ｆ                      ３．０％
３−Ｈ２ＨＢ（Ｆ，Ｆ）−Ｆ                １２．０％
４−Ｈ２ＨＢ（Ｆ，Ｆ）−Ｆ                １０．０％
５−Ｈ２ＨＢ（Ｆ，Ｆ）−Ｆ                １０．０％
３−ＨＨＢ（Ｆ，Ｆ）−Ｆ                    ５．０％
４−ＨＨＢ（Ｆ，Ｆ）−Ｆ                    ５．０％
３−ＨＨ２Ｂ（Ｆ，Ｆ）−Ｆ                １５．０％
３−ＨＢＢ（Ｆ，Ｆ）−Ｆ                  １２．０％
５−ＨＢＢ（Ｆ，Ｆ）−Ｆ                    ７．０％
３−ＨＢＣＦ２ＯＢ（Ｆ，Ｆ）−Ｆ            ６．０％
【００９７】
組成例１８
３−Ｈ２Ｂ（Ｆ）ＥＢ（２Ｆ，３Ｆ）−Ｏ２  １０．０％
７−ＨＢ（Ｆ，Ｆ）−Ｆ                      ５．０％
３−Ｈ２ＨＢ（Ｆ，Ｆ）−Ｆ                １２．０％
３−ＨＨＢ（Ｆ，Ｆ）−Ｆ                  １０．０％
４−ＨＨＢ（Ｆ，Ｆ）−Ｆ                    ５．０％
３−ＨＢＢ（Ｆ，Ｆ）−Ｆ                  １０．０％
３−ＨＨＥＢ（Ｆ，Ｆ）−Ｆ                １０．０％
４−ＨＨＥＢ（Ｆ，Ｆ）−Ｆ                  ３．０％
５−ＨＨＥＢ（Ｆ，Ｆ）−Ｆ                  ３．０％
２−ＨＢＥＢ（Ｆ，Ｆ）−Ｆ                  ３．０％
３−ＨＢＥＢ（Ｆ，Ｆ）−Ｆ                  ５．０％
５−ＨＢＥＢ（Ｆ，Ｆ）−Ｆ                  ３．０％
３−ＨＤＢ（Ｆ，Ｆ）−Ｆ                  １５．０％
３−ＨＨＢＢ（Ｆ，Ｆ）−Ｆ                  ６．０％
【００９８】
組成例１９
５−ＨＢＣＦ２ＯＢ（２Ｆ，３Ｆ）−Ｏ２    １０．０％
３−ＢＣＦ２ＯＢ（２Ｆ，３Ｆ）−Ｏ２      １０．０％
３−ＨＨＢ（Ｆ，Ｆ）−Ｆ                    ９．０％
３−Ｈ２ＨＢ（Ｆ，Ｆ）−Ｆ                  ８．０％
４−Ｈ２ＨＢ（Ｆ，Ｆ）−Ｆ                  ８．０％
５−Ｈ２ＨＢ（Ｆ，Ｆ）−Ｆ                  ８．０％
３−ＨＢＢ（Ｆ，Ｆ）−Ｆ                  １１．０％
５−ＨＢＢ（Ｆ，Ｆ）−Ｆ                  １０．０％
３−Ｈ２ＢＢ（Ｆ，Ｆ）−Ｆ                １０．０％
５−ＨＨＢＢ（Ｆ，Ｆ）−Ｆ                  ３．０％
５−ＨＨＥＢＢ−Ｆ                          ２．０％
３−ＨＨ２ＢＢ（Ｆ，Ｆ）−Ｆ                ３．０％
１Ｏ１−ＨＢＢＨ−４                        ４．０％
１Ｏ１−ＨＢＢＨ−５                        ４．０％
【００９９】
組成例２０
５−ＨＢＣＦ２ＯＢ（２Ｆ，３Ｆ）−Ｏ２      ４．０％
５−Ｂ２ＢＣＦ２ＯＢ（２Ｆ，３Ｆ）−Ｏ２    ４．０％
３−ＢＣＦ２ＯＢ（２Ｆ，３Ｆ）−Ｏ２        ４．０％
５−ＨＢ−Ｆ                              １２．０％
６−ＨＢ−Ｆ                                ９．０％
７−ＨＢ−Ｆ                                ７．０％
２−ＨＨＢ−ＯＣＦ３                        ７．０％
３−ＨＨＢ−ＯＣＦ３                        ７．０％
４−ＨＨＢ−ＯＣＦ３                        ７．０％
５−ＨＨＢ−ＯＣＦ３                        ５．０％
３−ＨＨ２Ｂ−ＯＣＦ３                      ４．０％
５−ＨＨ２Ｂ−ＯＣＦ３                      ４．０％
３−ＨＨＢ（Ｆ，Ｆ）−ＯＣＦ３              ５．０％
３−ＨＢＢ（Ｆ）−Ｆ                        ８．０％
３−ＨＨ２Ｂ（Ｆ）−Ｆ                      ３．０％
３−ＨＢ（Ｆ）ＢＨ−３                      ３．０％
５−ＨＢＢＨ−３                            ３．０％
３−ＨＨＢ（Ｆ，Ｆ）−ＯＣＦ２Ｈ            ４．０％
【０１００】
組成例２１
３−Ｈ２Ｂ（Ｆ）ＥＢ（２Ｆ，３Ｆ）−Ｏ２  １５．０％
３−ＨＥＢ−Ｏ４                          ２３．０％
４−ＨＥＢ−Ｏ２                          １８．０％
５−ＨＥＢ−Ｏ１                          １８．０％
３−ＨＥＢ−Ｏ２                          １４．０％
５−ＨＥＢ−Ｏ２                          １２．０％
【０１０１】
組成例２２
５−ＨＢＣＦ２ＯＢ（２Ｆ，３Ｆ）−Ｏ２    １５．０％
５−ＨＶＨＥＢ（２Ｆ，３Ｆ）−Ｏ２          ５．０％
３−ＨＢ−Ｏ２                            １０．０％
３−ＨＢ−Ｏ４                            １０．０％
３−ＨＥＢ−Ｏ４                          １６．０％
４−ＨＥＢ−Ｏ２                          １３．０％
５−ＨＥＢ−Ｏ１                          １３．０％
３−ＨＥＢ−Ｏ２                          １０．０％
５−ＨＥＢ−Ｏ２                            ８．０％
【０１０２】
組成例２３
５−ＨＢＣＦ２ＯＢ（２Ｆ，３Ｆ）−Ｏ２    １５．０％
３−ＨＢ−Ｏ２                            １５．０％
３−ＨＢ−Ｏ４                            １０．０％
３−ＨＥＢ−Ｏ４                          １０．０％
４−ＨＥＢ−Ｏ２                            ７．０％
５−ＨＥＢ−Ｏ１                            ７．０％
３−ＨＥＢ−Ｏ２                            ６．０％
５−ＨＥＢ−Ｏ２                            ５．０％
３−ＨＢ（２Ｆ，３Ｆ）−Ｏ２                ７．０％
５−ＨＨＢ（２Ｆ，３Ｆ）−Ｏ２              ５．０％
５−ＨＢＢ（２Ｆ，３Ｆ）−２                ５．０％
５−ＨＢＢ（２Ｆ，３Ｆ）−Ｏ２              ４．０％
５−ＢＢ（２Ｆ，３Ｆ）Ｂ−３                ４．０％
【０１０３】
組成例２４
３−ＢＣＦ２ＯＢ（２Ｆ，３Ｆ）−Ｏ２      ２０．０％
３−Ｈ２Ｂ（Ｆ）ＥＢ（２Ｆ，３Ｆ）−Ｏ２  １５．０％
５−ＨＢＣＦ２ＯＢ（２Ｆ，３Ｆ）−Ｏ２    １５．０％
３−ＨＢ（２Ｆ，３Ｆ）−Ｏ２              ２０．０％
５−ＨＨＢ（２Ｆ，３Ｆ）−Ｏ２            １０．０％
５−ＨＨＢ（２Ｆ，３Ｆ）−１０１            ５．０％
５−ＨＢＢ（２Ｆ，３Ｆ）−２              １０．０％
５−ＨＢＢ（２Ｆ，３Ｆ）−１０１            ５．０％
【０１０４】
組成例２５
３−ＢＣＦ２ＯＢ（２Ｆ，３Ｆ）−Ｏ２      １０．０％
３−Ｈ２Ｂ（Ｆ）ＥＢ（２Ｆ，３Ｆ）−Ｏ２    ５．０％
５−ＨＶＨＥＢ（２Ｆ，３Ｆ）−Ｏ２          ５．０％
５−ＢＢＣＦ２ＯＢ（２Ｆ，３Ｆ）−Ｏ２      ５．０％
３−ＤＢ−Ｃ                              １０．０％
４−ＤＢ−Ｃ                              １０．０％
２−ＢＥＢ−Ｃ                            １２．０％
３−ＢＥＢ−Ｃ                              ４．０％
３−ＰｙＢ（Ｆ）−Ｆ                        ６．０％
３−ＨＥＢ−Ｏ２                            ３．０％
５−ＨＥＢ−Ｏ２                            ４．０％
５−ＨＥＢ−５                              ５．０％
４−ＨＥＢ−５                              ５．０％
１Ｏ−ＢＥＢ−２                            ４．０％
３−ＨＨＢ−１                              ３．０％
３−ＨＨＥＢＢ−Ｃ                          ３．０％
３−ＨＢＥＢＢ−Ｃ                          ３．０％
５−ＨＢＥＢＢ−Ｃ                          ３．０％
【０１０５】
組成例２６
３−Ｈ２ＨＣＦ２ＯＢ（２Ｆ，３Ｆ）−Ｏ２  １０．０％
３−ＨＶＢＣＦ２ＯＢ（２Ｆ，３Ｆ）−Ｏ２    ５．０％
５−Ｈ２ＢＣＦ２ＯＢ（２Ｆ，３Ｆ）−Ｏ２    ５．０％
３−ＨＨＢＣＦ２ＯＢ（２Ｆ，３Ｆ）−Ｏ２    ３．０％
２Ｏ１−ＢＥＢ（Ｆ）−Ｃ                    ５．０％
３Ｏ１−ＢＥＢ（Ｆ）−Ｃ                  １２．０％
５Ｏ１−ＢＥＢ（Ｆ）−Ｃ                    ４．０％
１Ｖ２−ＢＥＢ（Ｆ，Ｆ）−Ｃ              １０．０％
３−ＨＨ−ＥＭｅ                            ５．０％
３−ＨＢ−Ｏ２                            １８．０％
７−ＨＥＢ−Ｆ                              ２．０％
３−ＨＨＥＢ−Ｆ                            ２．０％
５−ＨＨＥＢ−Ｆ                            ２．０％
３−ＨＢＥＢ−Ｆ                            ４．０％
２Ｏ１−ＨＢＥＢ（Ｆ）−Ｃ                  ２．０％
３−ＨＢ（Ｆ）ＥＢ（Ｆ）−Ｃ                ２．０％
３−ＨＢＥＢ（Ｆ，Ｆ）−Ｃ                  ２．０％
３−ＨＨＢ−Ｆ                              ２．０％
３−ＨＨＢ−３                              １．０％
３−ＨＥＢＥＢ−Ｆ                          ２．０％
３−ＨＥＢＥＢ−１                          ２．０％
【０１０６】
組成例２７
３−Ｂ（Ｆ）ＥＢ（２Ｆ，３Ｆ）−Ｏ２        ５．０％
３−ＢＣＦ２ＯＢ（２Ｆ，３Ｆ）−Ｏ２        ５．０％
５−ＨＢＣＦ２ＯＢ（２Ｆ，３Ｆ）−Ｏ２      ５．０％
５−Ｈ２ＢＣＦ２ＯＢ（２Ｆ，３Ｆ）−Ｏ２  １０．０％
５−Ｂ２ＢＣＦ２ＯＢ（２Ｆ，３Ｆ）−Ｏ２    ５．０％
５−ＨＢ−ＣＬ                              ４．０％
７−ＨＢ−ＣＬ                              ４．０％
１Ｏ１−ＨＨ−５                            ３．０％
２−ＨＢＢ（Ｆ）−Ｆ                        ８．０％
３−ＨＢＢ（Ｆ）−Ｆ                        ８．０％
４−ＨＨＢ−ＣＬ                            ４．０％
５−ＨＨＢ−ＣＬ                            ８．０％
３−Ｈ２ＨＢ（Ｆ）−ＣＬ                    ４．０％
３−ＨＢＢ（Ｆ，Ｆ）−Ｆ                  １０．０％
５−Ｈ２ＢＢ（Ｆ，Ｆ）−Ｆ                  ９．０％
３−ＨＢ（Ｆ）ＶＢ−２                      ４．０％
３−ＨＢ（Ｆ）ＶＢ−３                      ４．０％
【０１０７】
組成例２８
３−Ｂ（Ｆ）ＥＢ（２Ｆ，３Ｆ）−Ｏ２        ５．０％
５−ＨＶＢＥＢ（２Ｆ，３Ｆ）−Ｏ３          ５．０％
５−Ｈ２Ｂ（Ｆ）ＥＢ（２Ｆ，３Ｆ）−Ｏ２    ５．０％
５−Ｈ４ＨＢ（Ｆ，Ｆ）−Ｆ                  ７．０％
５−Ｈ４ＨＢ−ＯＣＦ３                    １５．０％
３−Ｈ４ＨＢ（Ｆ，Ｆ）−ＣＦ３              ３．０％
３−ＨＢ−ＣＬ                              ６．０％
５−ＨＢ−ＣＬ                              ４．０％
２−Ｈ２ＢＢ（Ｆ）−Ｆ                      ５．０％
３−Ｈ２ＢＢ（Ｆ）−Ｆ                    １０．０％
５−ＨＶＨＢ（Ｆ，Ｆ）−Ｆ                  ５．０％
３−ＨＨＢ−ＯＣＦ３                        ５．０％
３−Ｈ２ＨＢ−ＯＣＦ３                      ５．０％
Ｖ−ＨＨＢ（Ｆ）−Ｆ                        ５．０％
３−ＨＨＢ（Ｆ）−Ｆ                        ５．０％
５−ＨＨＥＢ−ＯＣＦ３                      ２．０％
３−ＨＢＥＢ（Ｆ，Ｆ）−Ｆ                  ５．０％
５−ＨＨ−Ｖ２Ｆ                            ３．０％
【０１０８】
組成例２９
５−Ｂ（Ｆ）ＣＦ２ＯＢ（２Ｆ，３Ｆ）−Ｏ１  ５．０％
３−Ｈ２ＨＢ（Ｆ）ＥＢ（２Ｆ，３Ｆ）−Ｏ２  ３．０％
３−ＨＨ２ＢＣＦ２ＯＢ（２Ｆ，３Ｆ）−Ｏ２  ３．０％
５−ＨＢＣＦ２ＯＢ（２Ｆ，３Ｆ）−Ｏ２      ５．０％
２−ＨＨＢ（Ｆ）−Ｆ                        ２．０％
３−ＨＨＢ（Ｆ）−Ｆ                        ２．０％
５−ＨＨＢ（Ｆ）−Ｆ                        ２．０％
２−ＨＢＢ（Ｆ）−Ｆ                        ６．０％
３−ＨＢＢ（Ｆ）−Ｆ                        ６．０％
５−ＨＢＢ（Ｆ）−Ｆ                      １０．０％
２−Ｈ２ＢＢ（Ｆ）−Ｆ                      ９．０％
３−Ｈ２ＢＢ（Ｆ）−Ｆ                      ９．０％
３−ＨＢＢ（Ｆ，Ｆ）−Ｆ                  １５．０％
５−ＨＢＢ（Ｆ，Ｆ）−Ｆ                  １９．０％
１Ｏ１−ＨＢＢＨ−４                        ４．０％
【０１０９】
組成例３０
５−Ｂ（Ｆ）ＣＦ２ＯＢ（２Ｆ，３Ｆ）−Ｏ１  ５．０％
５−ＨＢＣＦ２ＯＢ（２Ｆ，３Ｆ）−Ｏ２      ５．０％
５−ＨＢ−ＣＬ                            １２．０％
３−ＨＨ−４                                ２．０％
３−ＨＢ−Ｏ２                            ２０．０％
３−Ｈ２ＨＢ（Ｆ，Ｆ）−Ｆ                  ５．０％
３−ＨＨＢ（Ｆ，Ｆ）−Ｆ                    ８．０％
３−ＨＢＢ（Ｆ，Ｆ）−Ｆ                    ６．０％
２−ＨＨＢ（Ｆ）−Ｆ                        ５．０％
３−ＨＨＢ（Ｆ）−Ｆ                        ５．０％
５−ＨＨＢ（Ｆ）−Ｆ                        ５．０％
２−Ｈ２ＨＢ（Ｆ）−Ｆ                      ２．０％
３−Ｈ２ＨＢ（Ｆ）−Ｆ                      １．０％
５−Ｈ２ＨＢ（Ｆ）−Ｆ                      ２．０％
３−ＨＨＢＢ（Ｆ，Ｆ）−Ｆ                  ４．０％
３−ＨＢＣＦ２ＯＢ−ＯＣＦ３                ４．０％
５−ＨＢＣＦ２ＯＢ（Ｆ，Ｆ）−ＣＦ３        ４．０％
３−ＨＨＢ−１                              ３．０％
３−ＨＨＢ−１                              ３．０％
３−ＨＨＢ−Ｏ１                            ２．０％
【０１１０】
組成例３１
５−ＨＢＣＦ２ＯＢ−３                    ８．０％
５−ＨＢＣＦ２ＯＢＨ−３                  ７．０％
７−ＨＢ（Ｆ）−Ｆ                      １４．０％
２−ＨＨＢ（Ｆ）−Ｆ                    １１．０％
３−ＨＨＢ（Ｆ）−Ｆ                    １１．０％
５−ＨＨＢ（Ｆ）−Ｆ                    １１．０％
２−Ｈ２ＨＢ（Ｆ）−Ｆ                    ５．３％
３−Ｈ２ＨＢ（Ｆ）−Ｆ                    ２．６％
５−Ｈ２ＨＢ（Ｆ）−Ｆ                    ５．３％
２−ＨＢＢ（Ｆ）−Ｆ                      ６．２％
３−ＨＢＢ（Ｆ）−Ｆ                      ６．２％
５−ＨＢＢ（Ｆ）−Ｆ                    １２．４％
【０１１１】
組成例３２
５−ＨＢＣＦ２ＯＢＨ−３                  ７．０％
３−Ｈ２ＢＣＦ２ＯＢＨ−３                ７．０％
３−Ｈ２ＢＣＦ２ＯＢＨ−５                ６．０％
７−ＨＢ（Ｆ，Ｆ）−Ｆ                    ４．０％
３−ＨＨＢ（Ｆ，Ｆ）−Ｆ                  ６．０％
３−Ｈ２ＨＢ（Ｆ，Ｆ）−Ｆ                ５．０％
３−ＨＢＢ（Ｆ，Ｆ）−Ｆ                １２．０％
５−ＨＢＢ（Ｆ，Ｆ）−Ｆ                １２．０％
３−Ｈ２ＢＢ（Ｆ，Ｆ）−Ｆ                ５．０％
４−Ｈ２ＢＢ（Ｆ，Ｆ）−Ｆ                ５．０％
５−Ｈ２ＢＢ（Ｆ，Ｆ）−Ｆ                ５．０％
３−ＨＢＥＢ（Ｆ，Ｆ）−Ｆ                ２．０％
４−ＨＢＥＢ（Ｆ，Ｆ）−Ｆ                ２．０％
５−ＨＢＥＢ（Ｆ，Ｆ）−Ｆ                ２．０％
３−ＨＨＥＢ（Ｆ，Ｆ）−Ｆ              １２．０％
４−ＨＨＥＢ（Ｆ，Ｆ）−Ｆ                ４．０％
５−ＨＨＥＢ（Ｆ，Ｆ）−Ｆ                ４．０％
【０１１２】
組成例３３
３−ＨＢＣＦ２ＯＢ−３                    ５．０％
３−ＢＣＦ２ＯＢＨ−５                    ５．０％
３−Ｈ２ＨＢ（Ｆ，Ｆ）−Ｆ                ９．０％
５−Ｈ２ＨＢ（Ｆ，Ｆ）−Ｆ                ８．０％
３−ＨＨＢ（Ｆ，Ｆ）−Ｆ                  ９．０％
４−ＨＨＢ（Ｆ，Ｆ）−Ｆ                  ５．０％
３−ＨＨ２Ｂ（Ｆ，Ｆ）−Ｆ              １１．０％
５−ＨＨ２Ｂ（Ｆ，Ｆ）−Ｆ                ７．０％
３−ＨＢＢ（Ｆ，Ｆ）−Ｆ                １４．０％
５−ＨＢＢ（Ｆ，Ｆ）−Ｆ                １４．０％
３−ＨＨＥＢ（Ｆ，Ｆ）−Ｆ                ９．０％
３−ＨＨＢＢ（Ｆ，Ｆ）−Ｆ                ２．０％
３−ＨＨ２ＢＢ（Ｆ，Ｆ）−Ｆ              ２．０％
【０１１３】
組成例３４
３−ＨＢＣＦ２ＯＢＨ−３                  ６．０％
３−ＨＢＣＦ２ＯＢＨ−５                  ４．０％
３−Ｈ２ＢＣＦ２ＯＢＨ−２                ５．０％
７−ＨＢ（Ｆ，Ｆ）−Ｆ                    ４．０％
７−ＨＢ（Ｆ）−Ｆ                        ６．０％
２−ＨＨＢ（Ｆ）−Ｆ                    １１．５％
３−ＨＨＢ（Ｆ）−Ｆ                    １１．５％
５−ＨＨＢ（Ｆ）−Ｆ                    １１．５％
２−Ｈ２ＨＢ（Ｆ）−Ｆ                    ３．０％
３−Ｈ２ＨＢ（Ｆ）−Ｆ                    １．５％
５−Ｈ２ＨＢ（Ｆ）−Ｆ                    ３．０％
３−Ｈ２ＨＢ（Ｆ，Ｆ）−Ｆ                ５．０％
４−Ｈ２ＨＢ（Ｆ，Ｆ）−Ｆ                ４．０％
５−Ｈ２ＨＢ（Ｆ，Ｆ）−Ｆ                ４．０％
３−ＨＨＢ（Ｆ，Ｆ）−Ｆ                  ７．０％
３−ＨＨ２Ｂ（Ｆ，Ｆ）−Ｆ                ７．０％
５−ＨＨ２Ｂ（Ｆ，Ｆ）−Ｆ                ６．０％
【０１１４】
組成例３５
３−ＨＢ（Ｆ）ＣＦ２ＯＢ−３              ８．０％
３−ＨＢ（Ｆ，Ｆ）ＣＦ２ＯＢ−５          ５．０％
２−ＨＢＣＦ２ＯＢＨ−２                  ７．０％
７−ＨＢ（Ｆ，Ｆ）−Ｆ                    ４．０％
２−ＨＨＢ（Ｆ）−Ｆ                    １１．１％
３−ＨＨＢ（Ｆ）−Ｆ                    １１．２％
５−ＨＨＢ（Ｆ）−Ｆ                    １１．２％
２−Ｈ２ＨＢ（Ｆ）−Ｆ                    ３．０％
３−Ｈ２ＨＢ（Ｆ）−Ｆ                    １．５％
５−Ｈ２ＨＢ（Ｆ）−Ｆ                    ３．０％
３−Ｈ２ＨＢ（Ｆ，Ｆ）−Ｆ                ５．０％
４−Ｈ２ＨＢ（Ｆ，Ｆ）−Ｆ                ３．０％
５−Ｈ２ＨＢ（Ｆ，Ｆ）−Ｆ                ３．０％
３−ＨＨＢ（Ｆ，Ｆ）−Ｆ                  ８．０％
４−ＨＨＢ（Ｆ，Ｆ）−Ｆ                  ４．０％
３−ＨＨ２Ｂ（Ｆ，Ｆ）−Ｆ                ６．０％
５−ＨＨ２Ｂ（Ｆ，Ｆ）−Ｆ                ６．０％
【０１１５】
組成例３６
３−ＨＢＣＦ２ＯＢ−５                    ７．０％
３−ＨＢ（Ｆ）ＣＦ２ＯＢＨ−３            ５．０％
３−ＨＢ（Ｆ）ＣＦ２ＯＢＴＢ−３          ３．０％
３−ＨＢ−ＣＬ                            ７．０％
７−ＨＢ（Ｆ，Ｆ）−Ｆ                  １０．０％
２−ＨＢＢ（Ｆ）−Ｆ                      ６．５％
３−ＨＢＢ（Ｆ）−Ｆ                      ６．５％
５−ＨＢＢ（Ｆ）−Ｆ                    １３．０％
２−ＨＨＢ−ＣＬ                          ５．０％
４−ＨＨＢ−ＣＬ                          ８．０％
５−ＨＨＢ−ＣＬ                          ５．０％
３−ＨＢＢ（Ｆ，Ｆ）−Ｆ                １０．０％
５−ＨＢＢ（Ｆ，Ｆ）−Ｆ                  ８．０％
３−ＨＢ（Ｆ）ＶＢ−２                    ３．０％
３−ＨＢ（Ｆ）ＶＢ−３                    ３．０％
【０１１６】
組成例３７
３−ＢＣＦ２ＯＢＨ−Ｖ                    ５．０％
５−ＨＢ（Ｆ，Ｆ）ＣＦ２ＯＢＨ−３        ３．０％
２−ＢＴＢＣＦ２ＯＢＨ−２                ３．０％
３−ＢＴＢ（Ｆ）ＣＦ２ＯＢＨ−３          ３．０％
５−ＨＢ−ＣＬ                            ５．０％
７−ＨＢ−ＣＬ                            ６．０％
２−ＨＢＢ（Ｆ）−Ｆ                      ７．０％
３−ＨＢＢ（Ｆ）−Ｆ                      ７．０％
５−ＨＢＢ（Ｆ）−Ｆ                    １４．０％
２−ＨＨＢ−ＣＬ                          ５．０％
４−ＨＨＢ−ＣＬ                          ５．０％
５−ＨＨＢ−ＣＬ                          ４．０％
３−ＨＢＢ（Ｆ，Ｆ）−Ｆ                １６．０％
５−ＨＢＢ（Ｆ，Ｆ）−Ｆ                １４．０％
３−ＨＢ（Ｆ）ＴＢ−２                    ３．０％
【０１１７】
組成例３８
５−ＨＢＣＦ２ＯＢＨ−３                  ６．０％
３−ＨＢＣＦ２ＯＢＨ−３                  ６．０％
５−ＨＢＣＦ２ＯＢＴＢ−３                ３．０％
２−ＨＨＢ（Ｆ）−Ｆ                      ８．０％
３−ＨＨＢ（Ｆ）−Ｆ                      ８．０％
５−ＨＨＢ（Ｆ）−Ｆ                      ８．０％
３−ＨＨＢ（Ｆ，Ｆ）−Ｆ                  ６．０％
５−ＨＨＢ（Ｆ，Ｆ）−Ｆ                  ５．０％
３−Ｈ２ＨＢ（Ｆ，Ｆ）−Ｆ                ７．０％
４−Ｈ２ＨＢ（Ｆ，Ｆ）−Ｆ                ７．０％
５−Ｈ２ＨＢ（Ｆ，Ｆ）−Ｆ                ７．０％
３−ＨＨ２Ｂ（Ｆ，Ｆ）−Ｆ              １２．０％
５−ＨＨ２Ｂ（Ｆ，Ｆ）−Ｆ                ８．０％
２−ＨＢＢ−Ｆ                            ３．０％
３−ＨＢＢ−Ｆ                            ３．０％
３−ＨＨＢ−１                            ３．０％
【０１１８】
組成例３９
５−ＨＢＣＦ２ＯＢ−３                    ５．０％
２−ＨＢ（Ｆ）ＣＦ２ＯＢ−３              ５．０％
３−ＨＢ（Ｆ）ＣＦ２ＯＢ−３              ５．０％
７−ＨＢ（Ｆ）−Ｆ                        ４．０％
２−ＨＨＢ（Ｆ）−Ｆ                    １３．０％
３−ＨＨＢ（Ｆ）−Ｆ                    １３．０％
５−ＨＨＢ（Ｆ）−Ｆ                    １３．０％
２−Ｈ２ＨＢ（Ｆ）−Ｆ                    ６．０％
３−Ｈ２ＨＢ（Ｆ）−Ｆ                    ３．０％
５−Ｈ２ＨＢ（Ｆ）−Ｆ                    ６．０％
２−ＨＢＢ（Ｆ）−Ｆ                      ３．０％
３−ＨＢＢ（Ｆ）−Ｆ                      ３．０％
５−ＨＢＢ（Ｆ）−Ｆ                      ６．０％
３−ＨＢＢ−Ｆ                            ２．０％
３−ＨＨＢ−Ｆ                            ３．０％
３−ＨＢ−Ｏ２                            ５．０％
３−ＨＨＢ−１                            ３．０％
１Ｏ１−ＨＢＢＨ−３                      ２．０％
【０１１９】
組成例４０
５−ＨＢＣＦ２ＯＢ−３                    ８．０％
３−ＢＣＦ２ＯＢＨ−Ｖ                    ８．０％
２−ＢＣＦ２ＯＢＨ−２Ｖ                  ８．０％
３−ＨＢ（Ｆ）ＣＦ２ＯＢＨ−３            ６．０％
７−ＨＢ（Ｆ，Ｆ）−Ｆ                    ５．０％
５−Ｈ２Ｂ（Ｆ）−Ｆ                      ５．０％
２−ＨＨＢ（Ｆ）−Ｆ                      ４．０％
３−ＨＨＢ（Ｆ）−Ｆ                      ４．０％
５−ＨＨＢ（Ｆ）−Ｆ                      ４．０％
２−ＨＢＢ（Ｆ）−Ｆ                      ８．０％
３−ＨＢＢ（Ｆ）−Ｆ                      ８．０％
５−ＨＢＢ（Ｆ）−Ｆ                    １６．０％
２−ＨＢＢ−Ｆ                            ４．０％
３−ＨＢ（Ｆ）ＴＢ−２                    ４．０％
３−ＨＢ（Ｆ）ＴＢ−３                    ４．０％
３−ＨＢ（Ｆ）ＴＢ−４                    ４．０％
【０１２０】
組成例４１
３−ＨＢ（Ｆ，Ｆ）ＣＦ２ＯＢ−１          ４．０％
３−ＨＢ（Ｆ，Ｆ）ＣＦ２ＯＢＨ−３        ４．０％
２−ＢＴＢ（Ｆ，Ｆ）ＣＦ２ＯＢＨ−２      ２．０％
２−ＨＨＢ（Ｆ）−Ｆ                    １０．０％
３−ＨＨＢ（Ｆ）−Ｆ                    １０．０％
５−ＨＨＢ（Ｆ）−Ｆ                    １０．０％
２−ＨＢＢ（Ｆ）−Ｆ                      ５．０％
３−ＨＢＢ（Ｆ）−Ｆ                      ５．０％
５−ＨＢＢ（Ｆ）−Ｆ                    １０．０％
３−ＨＨＢ（Ｆ，Ｆ）−Ｆ                  ７．０％
５−ＨＨＢ（Ｆ，Ｆ）−Ｆ                  ４．０％
３−ＨＨ２Ｂ（Ｆ，Ｆ）−Ｆ                ８．０％
５−ＨＨ２Ｂ（Ｆ，Ｆ）−Ｆ                ８．０％
５−Ｈ２ＨＢ（Ｆ，Ｆ）−Ｆ                ５．０％
５−ＨＨＥＢＢ−Ｆ                        ２．０％
３−ＨＢ−Ｏ２                            ４．０％
３−ＨＨＢ−Ｏ１                          ２．０％
【０１２１】
組成例４２
５−ＨＢＣＦ２ＯＢ−３                    ５．０％
３−ＢＣＦ２ＯＢＨ−Ｖ                    ４．０％
５−ＨＢＣＦ２ＯＢＨ−３                  ５．０％
３−Ｈ２ＢＣＦ２ＯＢＨ−３                ５．０％
２−ＨＨＢ（Ｆ）−Ｆ                      ４．０％
３−ＨＨＢ（Ｆ）−Ｆ                      ４．０％
５−ＨＨＢ（Ｆ）−Ｆ                      ４．０％
２−ＨＢＢ（Ｆ）−Ｆ                      ４．０％
３−ＨＢＢ（Ｆ）−Ｆ                      ４．０％
５−ＨＢＢ（Ｆ）−Ｆ                      ８．０％
４−Ｈ２ＢＢ（Ｆ）−Ｆ                    ６．０％
５−Ｈ２ＢＢ（Ｆ）−Ｆ                    ６．０％
３−Ｈ２ＢＢ（Ｆ，Ｆ）−Ｆ                ４．０％
４−Ｈ２ＢＢ（Ｆ，Ｆ）−Ｆ                ５．０％
５−Ｈ２ＢＢ（Ｆ，Ｆ）−Ｆ                ４．０％
３−ＨＢＢ（Ｆ，Ｆ）−Ｆ                １２．０％
５−ＨＢＢ（Ｆ，Ｆ）−Ｆ                  ８．０％
３−ＨＨ２Ｂ（Ｆ，Ｆ）−Ｆ                ４．０％
５−ＨＨ２Ｂ（Ｆ，Ｆ）−Ｆ                ４．０％
【０１２２】
組成例４３
５−ＨＢＣＦ２ＯＢ−３                    ６．０％
３−ＢＣＦ２ＯＢＨ−Ｖ                    ４．０％
５−ＨＢＣＦ２ＯＢＨ−３                  ５．０％
３Ｏ１−ＢＥＢ（Ｆ）−Ｃ                １２．０％
Ｖ２−ＨＢ−Ｃ                          １０．０％
３−ＨＢ−Ｏ２                            ４．０％
２−ＢＴＢ−Ｏ１                          ５．０％
３−ＢＴＢ−Ｏ１                          ５．０％
４−ＢＴＢ−Ｏ１                          ５．０％
４−ＢＴＢ−Ｏ２                          ５．０％
５−ＢＴＢ−Ｏ１                          ５．０％
３−ＨＨＢ−Ｏ１                          ３．０％
３−Ｈ２ＢＴＢ−２                        ２．０％
３−Ｈ２ＢＴＢ−３                        ３．０％
３−Ｈ２ＢＴＢ−４                        ３．０％
３−ＨＢ（Ｆ）ＴＢ−２                    ３．０％
３−ＨＢ（Ｆ）ＴＢ−３                    ３．０％
３−ＨＢ（Ｆ）ＴＢ−４                    ５．０％
２−ＰｙＢＨ−３                          ４．０％
３−ＰｙＢＨ−３                          ４．０％
３−ＰｙＢＢ−２                          ４．０％
【０１２３】
組成例４４
５−ＨＢＣＦ２ＯＢＨ−３                  ６．０％
３−Ｈ２ＢＣＦ２ＯＢＨ−３                ６．０％
３−Ｈ２ＢＣＦ２ＯＢＨ−５                ５．０％
Ｖ２−ＨＢ−Ｃ                            ９．０％
１Ｖ２−ＨＢ−Ｃ                          ９．０％
３−ＨＢ−Ｃ                            １４．０％
１Ｏ１−ＨＢ−Ｃ                          ８．０％
２Ｏ１−ＨＢ−Ｃ                          ４．０％
２−ＨＨＢ−Ｃ                            ５．０％
３−ＨＨＢ−Ｃ                            ５．０％
３−ＨＨ−４                              ８．０％
１Ｏ１−ＨＨ−５                          ５．０％
２−ＢＴＢ−Ｏ１                          ８．０％
３−ＨＨＢ−１                            ４．０％
３−ＨＨＢ−３                            ４．０％
【０１２４】
組成例４５
３−ＢＣＦ２ＯＢＨ−Ｖ                    ３．０％
５−ＢＣＦ２ＯＢＨ−２Ｖ                  ４．０％
３−ＢＣＦ２ＯＢＨ−２Ｖ１                ４．０％
３−Ｈ２ＢＣＦ２ＯＢＨ−５                ４．０％
１Ｖ２−ＢＥＢ（Ｆ，Ｆ）−Ｃ            １２．０％
３Ｏ１−ＢＥＢ（Ｆ）−Ｃ                １２．０％
２−ＨＢ−Ｃ                            １２．０％
３−ＨＢ−Ｃ                            １９．０％
２−ＨＨＢ−Ｃ                            ４．０％
３−ＨＨＢ−Ｃ                            ５．０％
４−ＨＨＢ−Ｃ                            ４．０％
５−ＨＨＢ−Ｃ                            ４．０％
３−ＨＢ−Ｏ２                            ５．０％
３−Ｈ２ＢＴＢ−３                        ４．０％
３−Ｈ２ＢＴＢ−４                        ４．０％
【０１２５】
組成例４６
５−ＨＢＣＦ２ＯＢ−３                  １０．０％
３−ＨＢ（Ｆ）ＣＦ２ＯＢ−３            １０．０％
２−ＨＢ（Ｆ）ＣＦ２ＯＢＨ−Ｖ            ４．０％
３−ＨＢ（Ｆ）ＣＦ２ＯＢＨ−Ｖ１          ３．０％
３−ＢＴＢＣＦ２ＯＢＨ−３                ３．０％
Ｖ２−ＨＢ−Ｃ                          １２．０％
１Ｖ２−ＨＢ−Ｃ                        １１．０％
１Ｖ２−ＢＥＢ（Ｆ，Ｆ）−Ｃ            １１．０％
２−ＢＴＢ−１                            ５．０％
４−ＢＴＢ−Ｏ２                          ５．０％
５−ＢＴＢ−Ｏ１                          ５．０％
３−ＨＨ−ＥＭｅ                          ４．０％
２−Ｈ２ＢＴＢ−３                        ４．０％
２−Ｈ２ＢＴＢ−２                        ４．０％
３−ＨＢ（Ｆ）ＴＢ−２                    ３．０％
３−ＨＢ（Ｆ）ＴＢ−３                    ３．０％
３−ＨＢ（Ｆ）ＴＢ−４                    ３．０％
【０１２６】
組成例４７
２−ＨＢＣＦ２ＯＢＨ−２                  ６．０％
３−ＨＢＣＦ２ＯＢＨ−３                  ６．０％
３−ＨＢ（Ｆ，Ｆ）ＣＦ２ＯＢＨ−Ｖ        ３．０％
３−ＨＢ（Ｆ，Ｆ）ＣＦ２ＯＢＨ−２Ｖ１    ３．０％
２Ｏ１−ＢＥＢ（Ｆ）−Ｃ                  ４．０％
３Ｏ１−ＢＥＢ（Ｆ）−Ｃ                １２．０％
５Ｏ１−ＢＥＢ（Ｆ）−Ｃ                  ４．０％
１Ｖ２−ＢＥＢ（Ｆ，Ｆ）−Ｃ            １５．０％
３−ＨＨＥＢ−Ｆ                          ５．０％
５−ＨＨＥＢ−Ｆ                          ５．０％
３−ＨＢＥＢ−Ｆ                          ６．０％
３−ＨＨＢ−Ｆ                            ３．０％
３−ＨＢ−Ｏ２                          １０．０％
３−ＨＨ−４                              ５．０％
３−Ｈ２ＢＴＢ−２                        ４．０％
３−Ｈ２ＢＴＢ−３                        ４．０％
３−ＨＢ（Ｆ）ＶＢ−２                    ５．０％
【０１２７】
組成例４８
３−ＨＢＣＦ２ＯＢ−３                    ７．０％
２−ＨＢ（Ｆ）ＣＦ２ＯＢＨ−２Ｖ          ３．０％
３−ＨＢ（Ｆ）ＣＦ２ＯＢＨ−２Ｖ１        ３．０％
３−ＨＢ（Ｆ，Ｆ）ＣＦ２ＯＢＴＢ−３      ３．０％
２−ＨＢ（Ｆ）−Ｃ                      １５．０％
２−ＨＥＢ−Ｆ                            ２．４％
３−ＨＥＢ−Ｆ                            ２．３％
４−ＨＥＢ−Ｆ                            ２．３％
３−ＨＨＥＢ−Ｆ                          ４．０％
５−ＨＨＥＢ−Ｆ                          ４．０％
２−ＨＨＢ（Ｆ）−Ｃ                    １２．０％
３−ＨＨＢ（Ｆ）−Ｃ                    １２．０％
２−ＨＨＢ（Ｆ）−Ｆ                    １０．０％
３−ＨＨＢ（Ｆ）−Ｆ                    １０．０％
５−ＨＨＢ（Ｆ）−Ｆ                    １０．０％
【０１２８】
組成例４９
３−ＢＣＦ２ＯＢＨ−３                    ７．０％
２−ＢＣＦ２ＯＢＨ−Ｖ                    ７．０％
３−ＨＢ（Ｆ，Ｆ）ＣＦ２ＯＢＨ−Ｖ１      ３．０％
２−ＨＢ（Ｆ，Ｆ）ＣＦ２ＯＢＨ−２Ｖ      ３．０％
３−ＨＢ（Ｆ）−Ｃ                        ３．０％
３−ＨＢ−Ｃ                            ２１．０％
３−ＨＨＢ−Ｃ                            ５．０％
５−ＰｙＢ−Ｆ                          １０．０％
３−ＨＢ−Ｏ２                            ４．０％
２−ＢＴＢ−１                            ６．０％
３−ＨＨ−４                              ６．０％
３−ＨＨ−５                              ６．０％
３−ＨＨＢ−１                            ５．０％
３−ＨＨＢ−３                            ７．０％
３−ＨＨＢ−Ｏ１                          ３．０％
３−ＨＥＢＥＢ−２                        ２．０％
３−ＨＥＢＥＢ−Ｆ                        ２．０％
【０１２９】
組成例５０
３−ＨＢＣＦ２ＯＢＨ−３                  ８．０％
３−ＨＢＣＦ２ＯＢＨ−５                  ８．０％
３−ＨＢ（Ｆ）ＣＦ２ＯＢＴＢ−３          ４．０％
２−ＢＢ−Ｃ                              ８．０％
４−ＢＢ−Ｃ                              ６．０％
２−ＨＢ−Ｃ                            １０．０％
３−ＨＢ−Ｃ                            １３．０％
３−ＨＨＢ−Ｆ                            ５．０％
２−ＨＨＢ−Ｃ                            ４．０％
３−ＨＨＢ−Ｃ                            ６．０％
５−ＰｙＢ−Ｆ                            ６．０％
３−ＰｙＢＢ−Ｆ                          ６．０％
２−ＨＨＢ−１                            ６．０％
３−ＨＨＢ−３                            ５．０％
３−ＨＨＢ−Ｏ１                          ５．０％
【０１３０】
組成例５１
５−ＨＢＣＦ２ＯＢ−３                    ８．０％
３−ＢＣＦ２ＯＢＨ−Ｖ                    ８．０％
３−ＨＢ（Ｆ）ＣＦ２ＯＢＨ−３            ６．０％
５−ＢＢ−Ｃ                              ８．０％
３−ＨＨＢ−Ｆ                            ４．０％
３−ＨＢ−Ｏ２                          １２．０％
３−ＨＢ−Ｏ４                          １０．０％
３−ＰｙＢ−４                            ２．５％
４−ＰｙＢ−４                            ２．５％
６−ＰｙＢ−４                            ２．５％
３−ＰｙＢ−５                            ２．５％
４−ＰｙＢ−５                            ２．５％
６−ＰｙＢ−５                            ２．５％
６−ＰｙＢ−Ｏ５                          ３．０％
６−ＰｙＢ−Ｏ６                          ３．０％
６−ＰｙＢ−Ｏ７                          ３．０％
６−ＰｙＢ−Ｏ８                          ３．０％
２−ＨＨＢ−１                            ４．０％
３−ＨＨＢ−１                            ８．０％
３−ＨＨＢ−Ｏ１                          ５．０％
【０１３１】
組成例５２
５−ＨＢＣＦ２ＯＢ−３                    ８．０％
５−ＨＢＣＦ２ＯＢＨ−３                  ６．０％
３−Ｈ２ＢＣＦ２ＯＢＨ−３                ６．０％
３−ＤＢ−Ｃ                            １０．０％
４−ＤＢ−Ｃ                            １２．０％
５−ＤＢ−Ｃ                              ８．０％
２−ＢＥＢ−Ｃ                          １０．０％
５−ＰｙＢ（Ｆ）−Ｆ                    １０．０％
２−ＰｙＢ−２                            １．４％
３−ＰｙＢ−２                            １．３％
４−ＰｙＢ−２                            １．３％
３−ＨＥＢ−Ｏ４                          ２．２％
４−ＨＥＢ−Ｏ２                          １．６％
３−ＨＥＢ−Ｏ２                          １．３％
１Ｏ−ＢＥＢ−２                          １．１％
５−ＨＥＢ−１                            １．６％
４−ＨＥＢ−４                            ２．２％
３−ＨＨＢ−３                            ６．０％
３−ＨＨＢ−Ｏ１                          ４．０％
２−ＰｙＢＨ−３                          ６．０％
【０１３２】
組成例５３
２−ＨＢＣＦ２ＯＢ−２                    ６．０％
３−ＨＢＣＦ２ＯＢ−３                    ４．０％
５−ＨＢＣＦ２ＯＢＨ−３                  ６．０％
３−ＤＢ−Ｃ                            １０．０％
４−ＤＢ−Ｃ                            １０．０％
２−ＢＥＢ−Ｃ                          １２．０％
３−ＢＥＢ−Ｃ                            ４．０％
３−ＨＨＥＢＢ−Ｃ                        ３．０％
３−ＨＢＥＢＢ−Ｃ                        ３．０％
５−ＨＢＥＢＢ−Ｃ                        ３．０％
３−ＰｙＢ（Ｆ）−Ｆ                      ６．０％
３−ＨＥＢ−Ｏ４                          ８．３％
４−ＨＥＢ−Ｏ２                          ６．２％
５−ＨＥＢ−Ｏ１                          ６．２％
３−ＨＥＢ−Ｏ２                          ５．２％
５−ＨＥＢ−Ｏ２                          ４．１％
３−ＨＨＢ−１                            ３．０％
【０１３３】
組成例５４
３−Ｈ２ＢＣＦ２ＯＢＨ−３                ５．０％
３−Ｈ２ＢＣＦ２ＯＢＨ−５                ５．０％
５−ＨＢ−Ｆ                              ４．０％
７−ＨＢ−Ｆ                              ７．０％
３−ＨＨＢ−ＯＣＦ３                    １０．０％
５−ＨＨＢ−ＯＣＦ３                      ８．０％
３−Ｈ２ＨＢ−ＯＣＦ３                    ６．０％
５−Ｈ２ＨＢ−ＯＣＦ３                    ５．０％
２−ＨＨＢ（Ｆ）−Ｆ                      ５．０％
３−ＨＨＢ（Ｆ）−Ｆ                      ５．０％
５−ＨＨＢ（Ｆ）−Ｆ                      ５．０％
３−Ｈ２ＨＢ（Ｆ，Ｆ）−Ｆ                ６．０％
４−Ｈ２ＨＢ（Ｆ，Ｆ）−Ｆ                ５．０％
５−Ｈ２ＨＢ（Ｆ，Ｆ）−Ｆ                ５．０％
３−ＨＨＢ（Ｆ，Ｆ）−Ｆ                  ８．０％
３−ＨＨ２Ｂ（Ｆ，Ｆ）−Ｆ                ６．０％
【０１３４】
組成例５５
５−ＨＢＣＦ２ＯＢ−３                    ８．０％
５−ＨＢＣＦ２ＯＢＨ−３                  ６．０％
３−Ｈ２ＢＣＦ２ＯＢＨ−３                ６．０％
７−ＨＢ−Ｆ                              ５．０％
３−ＨＢ−Ｏ２                            ４．０％
３−ＨＨＢ−ＯＣＦ３                    １０．０％
５−ＨＨＢ−ＯＣＦ３                      ５．０％
３−Ｈ２ＨＢ−ＯＣＦ３                    ５．０％
５−Ｈ２ＨＢ−ＯＣＦ３                    ５．０％
２−ＨＨＢ（Ｆ）−Ｆ                      ７．０％
３−ＨＨＢ（Ｆ）−Ｆ                      ７．０％
５−ＨＨＢ（Ｆ）−Ｆ                      ７．０％
２−Ｈ２ＨＢ（Ｆ）−Ｆ                    ４．０％
３−Ｈ２ＨＢ（Ｆ）−Ｆ                    ２．０％
５−Ｈ２ＨＢ（Ｆ）−Ｆ                    ４．０％
２−ＨＢＢ（Ｆ）−Ｆ                      ３．０％
３−ＨＢＢ（Ｆ）−Ｆ                      ３．０％
５−ＨＢＢ（Ｆ）−Ｆ                      ６．０％
３−ＨＨＢ−１                            ３．０％
【０１３５】
組成例５６
３−ＢＣＦ２ＯＢＨ−Ｖ                    ６．０％
５−ＨＢＣＦ２ＯＢＨ−３                  ４．０％
Ｖ２−ＨＢ−Ｃ                            ９．０％
１Ｖ２−ＨＢ−Ｃ                          ９．０％
３−ＨＢ−Ｃ                            １４．０％
１Ｏ１−ＨＢ−Ｃ                          ８．０％
２Ｏ１−ＨＢ−Ｃ                          ４．０％
２−ＨＨＢ−Ｃ                            ５．０％
３−ＨＨＢ−Ｃ                            ５．０％
Ｖ２−ＨＨ−３                          １０．０％
１Ｏ１−ＨＨ−５                          ４．０％
２−ＢＴＢ−Ｏ１                          ８．０％
Ｖ−ＨＨＢ−１                            ５．０％
Ｖ−ＨＢＢ−２                            ５．０％
１Ｖ２−ＨＢＢ−２                        ４．０％
【０１３６】
組成例５７
３−ＢＣＦ２ＯＢＨ−Ｖ                    ６．０％
３−Ｈ２ＢＣＦ２ＯＢＨ−３                ７．０％
３−Ｈ２ＢＣＦ２ＯＢＨ−５                ７．０％
２Ｏ１−ＢＥＢ（Ｆ）−Ｃ                  ４．０％
３Ｏ１−ＢＥＢ（Ｆ）−Ｃ                １０．０％
５Ｏ１−ＢＥＢ（Ｆ）−Ｃ                  ４．０％
Ｖ−ＨＢ−Ｃ                            １０．０％
１Ｖ−ＨＢ−Ｃ                          １０．０％
３−ＨＢ−Ｃ                              ８．０％
２−ＨＨＢ−Ｃ                            ４．０％
３−ＨＨＢ−Ｃ                            ４．０％
４−ＨＨＢ−Ｃ                            ４．０％
５−ＨＨＢ−Ｃ                            ４．０％
３−ＨＢ−Ｏ２                            ５．０％
Ｖ−ＨＨＢ−１                            ５．０％
Ｖ−ＨＢＢ−２                            ４．０％
３−Ｈ２ＢＴＢ−２                        ４．０％
【０１３７】
組成例５８
３−ＢＣＦ２ＯＢＨ−３                    ６．０％
５−ＨＢ（Ｆ，Ｆ）ＣＦ２ＯＢ−３          ４．０％
３−ＨＢ（Ｆ）ＣＦ２ＯＢＨ−３            ５．０％
５−ＨＢ−Ｆ                              ６．０％
６−ＨＢ−Ｆ                              ４．０％
７−ＨＢ−Ｆ                              ７．０％
５−ＨＢ−３                              ３．０％
３−ＨＢ−Ｏ１                            ３．０％
２−ＨＨＢ−ＯＣＦ３                      ５．０％
３−ＨＨＢ−ＯＣＦ３                      ５．０％
４−ＨＨＢ−ＯＣＦ３                      ５．０％
５−ＨＨＢ−ＯＣＦ３                      ７．０％
３−ＨＨ２Ｂ−ＯＣＦ３                    ２．０％
５−ＨＨ２Ｂ−ＯＣＦ３                    ３．０％
３−ＨＨ２Ｂ−Ｆ                          ３．０％
５−ＨＨ２Ｂ−Ｆ                          ３．０％
３−ＨＢＢ（Ｆ）−Ｆ                      ６．０％
５−ＨＢＢ（Ｆ）−Ｆ                      ５．０％
３−ＨＨ２Ｂ（Ｆ）−Ｆ                    ７．０％
５−ＨＨ２Ｂ（Ｆ）−Ｆ                    ９．０％
５−ＨＢ（Ｆ）ＢＨ−３                    ２．０％
【０１３８】
組成例５９
３ＨＢ（Ｆ，Ｆ）ＣＦ２ＯＢＨ−３          ４．０％
２−ＢＴＢ（Ｆ，Ｆ）ＣＦ２ＯＢＨ−２      ４．０％
２−ＨＢＣＦ２ＯＢＴＢ−２                ８．０％
５−ＨＢ−Ｆ                              ７．０％
３−ＨＨ−Ｏ１                            ４．０％
３−ＨＨ−Ｏ３                            ４．０％
５−ＨＨ−Ｏ１                            ３．０％
３−ＨＨＢ−ＯＣＨＦ２                    ５．０％
５−ＨＨＢ−ＯＣＨＦ２                    ５．０％
３−ＨＨＢ（Ｆ，Ｆ）−ＯＣＨＦ２          ８．０％
５−ＨＨＢ（Ｆ，Ｆ）−ＯＣＨＦ２          ８．０％
２−ＨＨＢ−ＯＣＨＦ３                    ５．０％
３−ＨＨＢ−ＯＣＨＦ３                    ５．０％
４−ＨＨＢ−ＯＣＨＦ３                    ５．０％
５−ＨＨＢ−ＯＣＨＦ３                    ５．０％
３−ＨＨ２Ｂ（Ｆ）−Ｆ                    ７．０％
５−ＨＨ２Ｂ（Ｆ）−Ｆ                    ８．０％
３−ＨＨＥＢ（Ｆ）−Ｆ                    ５．０％
【０１３９】
組成例６０
２−ＢＣＦ２ＯＢＨ−２Ｖ                  ８．０％
３−ＨＢ（Ｆ）ＣＦ２ＯＢＨ−Ｖ            ６．０％
２−ＨＢ（Ｆ）ＣＦ２ＯＢＨ−２Ｖ          ６．０％
Ｖ−ＨＢ−Ｃ                            １０．０％
１Ｖ−ＨＢ−Ｃ                            ５．０％
３−ＢＢ−Ｃ                              ５．０％
５−ＢＢ−Ｃ                              ５．０％
２−ＨＢ（Ｆ）−Ｃ                        ４．０％
４−ＢＢ−３                              ３．０％
３−Ｈ２Ｂ−Ｏ２                          ３．０％
５−Ｈ２Ｂ−Ｏ２                          ６．０％
３−ＢＥＢ−Ｃ                            ５．０％
５−ＨＥＢ−Ｏ１                          ６．０％
５−ＨＥＢ−Ｏ３                          ６．０％
５−ＢＢＢ−Ｃ                            ３．０％
４−ＢＰｙＢ−Ｃ                          ４．０％
４−ＢＰｙＢ−５                          ４．０％
５−ＨＢ２Ｂ−４                          ３．０％
５−ＨＢＢ２Ｂ−３                        ２．０％
１Ｖ−ＨＨ−１Ｏ１                        ３．０％
１Ｖ２−ＨＢＢ−３                        ３．０％
【０１４０】
組成例６１
３−ＢＣＦ２ＯＢＨ−２Ｖ１                ６．０％
３−ＨＢ（Ｆ，Ｆ）ＣＦ２ＯＢＨ−３        ３．０％
２−ＢＴＢ（Ｆ）ＣＦ２ＯＢＨ−２          ６．０％
４−ＨＥＢ（Ｆ）−Ｆ                      ８．０％
５−ＨＥＢ（Ｆ）−Ｆ                      ８．０％
２−ＢＥＢ（Ｆ）−Ｃ                      ５．０％
３−ＢＥＢ（Ｆ）−Ｃ                      ５．０％
４−ＢＥＢ（Ｆ）−Ｃ                      ６．０％
５−ＢＥＢ（Ｆ）−Ｃ                      ６．０％
１Ｏ３−ＨＢ（Ｆ）−Ｃ                    ６．０％
３−ＨＨＥＢ（Ｆ）−Ｆ                    ５．０％
５−ＨＨＥＢ（Ｆ）−Ｆ                    ５．０％
２−ＨＢＥＢ（Ｆ）−Ｃ                    ５．０％
３−ＨＢＥＢ（Ｆ）−Ｃ                    ５．０％
４−ＨＢＥＢ（Ｆ）−Ｃ                    ５．０％
５−ＨＢＥＢ（Ｆ）−Ｃ                    ５．０％
３−ＨＢＴＢ−２                          ５．０％
Ｖ２−ＨＨ−３                            ３．０％
Ｖ２−ＨＨＢ−１                          ３．０％
【０１４１】
一般式（１）で表される本発明の液晶性化合物は、通常の有機合成化学的手法により容易に製造できる。例えば、オーガニック・シンセシス、オーガニック・リアクションズ、実験化学講座等に記載の手法を適当に選択、組み合わせることで容易に合成できる。
例えば、一般式（１）において、ｍ＝１、ｎ＝０、かつＸ2が−ＣＯＯ−である化合物（１−Ａ）は以下の方法にて好適に製造できる。すなわちジクロロメタンやクロロホルム等の溶媒中、ジシクロヘキシルカルボジイミド（ＤＣＣ）等の脱水剤と４−ジメチルアミノピリジン（ＤＭＡＰ）の存在下、カルボン酸誘導体（１３）とアルコールあるいはフェノール誘導体（１４）とを反応させる（B.Neises等、オーガニック・シンセシス、63,183(1985)）ことにより製造することができる。
【０１４２】
【化３６】
0003646671.tif 000033
【０１４３】
（式中、Ｒ1、Ｘ1、Ｙ1、環Ａ1、Ａ2およびＡ4記と同一の意味を表す）
さらに、一般式（１）において、ｍ＝１、ｎ＝０、かつＸ2が−ＣＦ2Ｏ−である化合物（１−Ｂ）については以下の方法にて好適に製造できる。すなわちハロゲン化物（１５）をマグネシウムや金属リチウムを用いて、グリニヤール試薬やリチオ化体とし、これに二硫化炭素を作用させジチオカルボン酸誘導体（１６）を製造する。次いで（１６）に塩化チオニルを作用させ、チオンカルボン酸クロリドとした後、アルコールあるいはフェノール誘導体と反応させることでチオン−Ｏ−エステル誘導体（１７）を製造し、次いで（１７）にジエチルアミノサルファートリフルオリド（以下ＤＡＳＴと省略する）を作用させるか、あるいは特開平5-255165号記載の方法に準じ、Ｎ−ブロモスクシンイミド（以下ＮＢＳと省略する）または１、３−ジブロモ−５、５−ジメチルヒダントイン（以下ＤＢＨと省略する）等酸化剤の存在下、二水素三フッ化テトラブチルアンモニウムあるいはＨＦ−ピリジンを作用させることで、目的の（１−Ｂ）を製造することができる。
【０１４４】
【化３７】
0003646671.tif 000034
【０１４５】
（式中、Ｒ1、Ｘ1、Ｙ1、環Ａ1、Ａ2およびＡ4記と同一の意味を表す）
また、上記のチオン−Ｏ−エステル誘導体（１７）についてはジチオカルボン酸誘導体（１６）をアルカリ金属塩に誘導後、ヨウ素の存在下アルコラートあるいはフェノラートを作用させることでも製造できる他、上述の製造方法にて得られるエステル誘導体（１−Ａ）に２，４−ビス（４−メトキシフェニル）−１，３−ジチア−２，４−ジフォスフェタン−２，４−ジスルフィド（以下ローソン試薬と省略する）を作用させても製造できる。
【０１４６】
【化３８】
0003646671.tif 000035
【０１４７】
また、一般式（１）においてＸ1、Ｘ2あるいはＸ3がエテニレン基であるもの、例えば一般式（１）において、ｍ＝１、ｎ＝０、Ｘ1が−ＣＨ＝ＣＨ−であり、かつＸ2が−ＣＦ2Ｏ−である化合物（１−Ｃ）およびＸ2が−ＣＯＯ−である化合物（１−Ｄ）については以下の方法にて好適に製造できる。すなわち、オーガニック・リアクションズ、Ｖｏｌ．１４、第３章に記載の方法に準じ、ブロモメタン誘導体（１８）とトリフェニルホスフィンから調製できるウィッティヒ試薬（１９）にテトラヒドロフラン（以下ＴＨＦと略す）中ナトリウムアルコキシドあるいはアルキルリチウム等の塩基を作用させ調製したイリドにアルデヒド誘導体（２１）を作用させて得られるＥ、Ｚ−オレフィン混合物（２２）を特公平４−３０３８２号記載の方法に準じ、ベンゼンスルフィン酸あるいはｐ−トルエンスルフィン酸を作用させ異性化を行うか、あるいは特公平６−６２４６２号記載の方法に準じて、Ｅ、Ｚ−オレフィン混合物にｍ−クロロ安息香酸を作用させオキシラン誘導体（２３）とした後、ジブロモトリフェニルホスホランを作用させジブロモ体（２４）に誘導する。次いで（２４）は再結晶操作にてエリスロ体のみを精製後、金属亜鉛にて還元することでＥ−オレフィン誘導体（２５）が製造でき、このようにして得られる化合物（２５）を前記（１−Ｂ）製造の場合と同様に処理することで目的とする化合物（１−Ｃ）が製造できる。
【０１４８】
【化３９】
0003646671.tif 000036
【０１４９】
（式中、Ｒ1、Ｘ1、Ｙ1、環Ａ1、Ａ2およびＡ4記と同一の意味を表す）
一方、上述の操作で得られる化合物（２５）をブチルリチウム等でリチオ化後、二酸化炭素を作用させることでカルボン酸誘導体（２６）が製造でき、（２６）を前記（１−Ｃ）製造の場合と同様に処理することで目的とする化合物（１−Ｄ）が製造できる。
【０１５０】
【化４０】
0003646671.tif 000037
【０１５１】
（式中、Ｒ1、Ｘ1、Ｙ1、環Ａ1、Ａ2およびＡ4記と同一の意味を表す）
また、一般式（１）においてＸ1、Ｘ2あるいはＸ3がエチニレン基であるもの、例えば一般式（１）において、ｍ＝１、ｎ＝０、Ｘ1が−Ｃ≡Ｃ−であり、かつＸ2が−ＣＦ2Ｏ−である化合物（１−Ｅ）およびＸ2が−ＣＯＯ−である化合物（１−Ｆ）については以下の方法にて好適に製造できる。すなわちＪ．Ｏｒｇ．Ｃｈｅｍ．，２８，２１６３、３３１３（１９６３）記載の方法に従い、アセチレン誘導体（２７）を触媒の存在下、化合物（２８）に作用し、化合物（２９）を製造する。このようにして得られる化合物（２９）を前記（１−Ｂ）製造の場合と同様に処理することで目的とする化合物（１−Ｅ）が製造できる。
【０１５２】
【化４１】
0003646671.tif 000038
【０１５３】
（式中、Ｒ1、Ｘ1、Ｙ1、環Ａ1、Ａ2およびＡ4記と同一の意味を表す）
一方、上述の操作で得られる化合物（２９）をブチルリチウム等でリチオ化後、二酸化炭素を作用させることでカルボン酸誘導体（３０）が製造でき、（３０）を前記（１−Ｃ）製造の場合と同様に処理することで目的とする化合物（１−Ｆ）が製造できる。
【０１５４】
【化４２】
0003646671.tif 000039
【０１５５】
（式中、Ｒ1、Ｘ1、Ｙ1、環Ａ1、Ａ2およびＡ4記と同一の意味を表す）
アセチレン誘導体（２７）は対応するビニル誘導体に臭素を付加することで容易に製造できるジブロミド（３１）をＪ．Ｏｒｇ．Ｃｈｅｍ．，３８，１３６７（１９６３）の方法に従い塩基で処理することで容易に製造することができる。
【０１５６】
【化４３】
0003646671.tif 000040
【０１５７】
（式中、Ｒ1および環Ａ1は前記と同一の意味を表す）
また、上述していないその他の化合物についても有機合成の成書あるいは特許公報等に記載の種々の方法を適当に選択、組み合わせることにより好適に製造できる。
【０１５８】
【発明の実施の形態】
以下、実施例により本発明の化合物の製造法及び使用例についてさらに詳細に説明する。なお、各実施例中においてＣｒは結晶を、Ｎはネマチック相を、Ｓｍはスメクチック相を、またＩｓｏは等方性液体を示し、相転移温度の単位はすべて℃である。また、1Ｈ−ＮＭＲにおいてｓは一重線、ｄは二重線、ｔは三重線、ｍは多重線を表し、Ｊはカップリング定数（Ｈｚ）を表す。また、質量スペクトル（ＧＣ−ＭＳ）においてＭ+は分子イオンピークを表す。
【０１５９】
【実施例】
実施例１
２，３−ジフルオロ−４−エトキシフェニル＝２−フルオロ−４−（２−（トランス−４−プロピルシクロヘキシル）エチル）ベンゾアート（一般式（１）においてｍ＝１、ｎ＝０、環Ａ1がトランス−１，４−シクロヘキシレン基、環Ａ2が１，４−フェニレン基、環Ａ4が２，３−ジフルオロ−１，４−フェニレン基、Ｘ1が−ＣＨ2ＣＨ2−、Ｘ2が−ＣＯＯ−、Ｒ1がn-Ｃ3Ｈ7、Ｙ1がＯＣ2Ｈ5であるもの）（化合物Ｎｏ．１５）の製造
（第一段）
２，３−ジフルオロフェノール１００ｇ（０．７７ｍｏｌ）、臭化エチル１００ｇ（０．９２ｍｏｌ）、炭酸カリウム１２７ｇ（０．９２ｍｏｌ）、ヨウ化カリウム１．０ｇ（６．０ｍｍｏｌ）、およびジメチルホルムアミド（ＤＭＦ）１．３Ｌを混合し、７時間加熱還流させた。反応終了後、反応液に水１．０Ｌを加え、次いでトルエン２．０Ｌで抽出した。得られた有機層を水で１回洗浄した後、無水硫酸マグネシウムで乾燥した。減圧下で溶媒を留去し、残渣を減圧蒸留して２，３−ジフルオロエトキシベンゼン８７．５ｇ（収率７１．４％）を得た。
【０１６０】
（第二段）
第一段で得られた２，３−ジフルオロエトキシベンゼン１９．０ｇ（０．１２ｍｏｌ）をテトラヒドロフラン（ＴＨＦ）２５０ｍｌに溶解した溶液に−７８℃で１．５６Ｍのｎ−ブチルリチウムのヘキサン溶液１００ｍｌを３０分で滴下し、そのまま３０分攪拌した。この溶液に、同温度でホウ酸トリメチル２５ｇ（０．２４ｍｏｌ）のＴＨＦ５０ｍｌの溶液を１０分で滴下し、同温度で３時間攪拌した後、徐々に室温まで昇温した。この溶液に、ギ酸５５．２ｇ（１．２ｍｏｌ）を加え、さらに３０重量％の過酸化水素水１０８．８ｇを３０分で滴下し、その後５０℃まで昇温しそのまま３０分攪拌した。反応液を室温まで放冷した後、１５重量％のチオ硫酸ナトリウム水溶液に注ぎ、トルエン４００ｍｌで抽出した。有機層を無水硫酸マグネシウムで乾燥し、減圧下で溶媒を留去し、残渣をヘプタンから再結晶させて、２，３−ジフルオロ−４−エトキシフェノール９．１ｇ（４３．４％）を得た。
【０１６１】
（第三段）
第二段で得られた２，３−ジフルオロ−４−エトキシフェノール１．７ｇ（１０ｍｍｏｌ）、２−フルオロ−４−（２−（トランス−４−プロピルシクロヘキシル）エチル）安息香酸２．９ｇ（１０ｍｍｏｌ）、ＤＭＡＰ１．３ｇ（１１ｍｍｏｌ）、及びジクロロメタン１００ｍｌを混合した。この混合物にＤＣＣ２．２７ｇ（１１ｍｍｏｌ）のジクロロメタン１５ｍｌの溶液を氷冷下、１０分で滴下しその後室温まで昇温し、そのまま一晩攪拌した。析出した結晶を濾過により除去し、濾液から溶媒を減圧下で留去した。残渣をシリカゲルカラムクロマトグラフィー（溶出溶媒：酢酸エチル）で精製し、さらにヘプタンから再結晶させて、標題化合物２．４８ｇ（収率５５．３％）を得た。
【０１６２】
この化合物は液晶相を示し、その転移温度は、Ｃ−Ｎ点：６５．４、Ｎ−Ｉ点：１４１．３であった。尚、各種スペクトルデータは上記化合物の構造を支持した。
1Ｈ−ＮＭＲ（ＣＤＣｌ3）
δ（ｐｐｍ）：８．０９−７．９２（ｔ、１Ｈ、Ｊ＝１５．７Ｈｚ）、７．１１−６．７５（ｍ、４Ｈ）、４．２５−４．０２（ｑ、２Ｈ、Ｊ＝２１．２Ｈｚ）、２．７８−２．６１（ｔ、２Ｈ、Ｊ＝１５．７Ｈｚ）、１．８１−０．８８（ｍ、２２Ｈ）
質量スペクトル：４４８（Ｍ+）
上記実施例に記載の方法を参考とし、既知の有機合成の手法を選択、組み合わせることで以下に示す化合物を製造することができる。
【０１６３】
【化４４】
0003646671.tif 000041
【０１６４】
【化４５】
0003646671.tif 000042
【０１６５】
（使用例）
以下に示す使用例において、誘電率異方性値△εはセル厚９μｍのＴＮセル（ねじれネマチックセル）を用い、２５℃で測定した。
実施例２（使用例１）
４−ブトキシフェニル＝４−（トランス−４−プロピルシクロヘキシル）カルボキシベンゾアート                        ２７．６％（重量、以下同じ）
４−エトキシフェニル＝４−（トランス−４−ブチルシクロヘキシル）カルボキシベンゾアート                          ２０．７％
４−メトキシフェニル＝４−（トランス−４−ペンチルシクロヘキシル）カルボキシベンゾアート                        ２０．７％
４−エトキシフェニル＝４−（トランス−４−プロピルシクロヘキシル）カルボキシベンゾアート                        １７．２％
４−エトキシフェニル＝４−（トランス−４−ペンチルシクロヘキシル）カルボキシベンゾアート                        １３．８％
からなる組成の液晶組成物（以下母液晶Ａと称す）のネマチック液晶の透明点（Ｃｐ）は７４．６℃であり、△εは０．０であった。
【０１６６】
この母液晶Ａ８５重量部と、実施例１で得られた２，３−ジフルオロ−４−エトキシフェニル＝２−フルオロ−４−（２−（トランス−４−プロピルシクロヘキシル）エチル）ベンゾアート（化合物Ｎｏ．１５）１５重量部とを混合し、その物性値を測定した。その結果から外挿して求めた該化合物の物性値は、Ｃｐが１２９．４℃、△εが−４．１７であった。
実施例３（使用例２）
母液晶Ａ９０重量部と、２，３−ジフルオロ−４−エトキシフェニル＝４−（２−（トランス−４−ペンチルシクロヘキシル）ビニル）シクロヘキシルカルボキシラート（化合物Ｎｏ．７）１０重量部とを混合し、その物性値を測定した。その結果から外挿して求められた該化合物の物性値は、
Ｃｐ：１８７．１℃、△ε：−５．６７であった。
【０１６７】
実施例４（使用例３）
組成例１に示した液晶組成物の物性値を測定した。その結果、Ｃｐ：９０．２、△ε：６．８であった。
実施例５（使用例４）
組成例２に示した液晶組成物の物性値を測定した。その結果、Ｃｐ：８７．１、△ε：８．５であった。
実施例６（使用例５）
組成例３に示した液晶組成物の物性値を測定した。その結果、Ｃｐ：９４．０、△ε：２９．８であった。
実施例７（使用例６）
組成例４に示した液晶組成物の物性値を測定した。その結果、Ｃｐ：９１．７、△ε：６．１であった。
【０１６８】
組成例５に示した液晶組成物の物性値を測定した。その結果、Ｃｐ：７９．４、△ε：７．２であった。
実施例８（使用例７）
組成例６に示した液晶組成物の物性値を測定した。その結果、Ｃｐ：９１．４、△ε：４．５であった。
実施例９（使用例８）
組成例７に示した液晶組成物の物性値を測定した。その結果、Ｃｐ：８７．１、△ε：２７．９であった。
実施例１０（使用例９）
組成例９に示した液晶組成物の物性値を測定した。その結果、Ｃｐ：６４．１、△ε：６．０であった。
【０１６９】
実施例１１（使用例１０）
組成例１０に示した液晶組成物の物性値を測定した。その結果、Ｃｐ：１００．７、△ε：７．５であった。
実施例１２（使用例１１）
組成例１１に示した液晶組成物の物性値を測定した。その結果、Ｃｐ：９６．６、△ε：６．４であった。
実施例１３（使用例１２）
組成例１２に示した液晶組成物の物性値を測定した。その結果、Ｃｐ：７９．８、△ε：６．２であった。
実施例１４（使用例１３）
組成例１３に示した液晶組成物の物性値を測定した。その結果、Ｃｐ：９４．５、△ε：３．８であった。
実施例１５（使用例１４）
組成例１５に示した液晶組成物の物性値を測定した。その結果、Ｃｐ：８８．５、△ε：２．９であった。
【０１７０】
実施例１６（使用例１５）
組成例１６に示した液晶組成物の物性値を測定した。その結果、Ｃｐ：８６．５、△ε：５．４であった。
実施例１７（使用例１６）
組成例１８に示した液晶組成物の物性値を測定した。その結果、Ｃｐ：７６．８、△ε：１２．６であった。
実施例１８（使用例１７）
組成例２１に示した液晶組成物の物性値を測定した。その結果、Ｃｐ：８２．４、△ε：−１．８であった。
実施例１９（使用例１８）
組成例２２に示した液晶組成物の物性値を測定した。その結果、Ｃｐ：７７．３、△ε：−２．１であった。
【０１７１】
実施例２０（使用例１９）
３−Ｈ２ＢＣＦ２ＯＢＨ−３                  ４．０％
２−ＨＢ（Ｆ）ＯＣＦ２ＢＨ−５              ３．０％
５−ＨＶＨＥＢ（２Ｆ，３Ｆ）−Ｏ２          ３．０％
７−ＨＢ（Ｆ，Ｆ）−Ｆ                      ３．０％
３−ＨＢ−Ｏ２                              ７．０％
２−ＨＨＢ（Ｆ）−Ｆ                      １０．０％
３−ＨＨＢ（Ｆ）−Ｆ                      １０．０％
５−ＨＨＢ（Ｆ）−Ｆ                      １０．０％
２−ＨＢＢ（Ｆ）−Ｆ                        ９．０％
３−ＨＢＢ（Ｆ）−Ｆ                        ９．０％
５−ＨＢＢ（Ｆ）−Ｆ                        ６．０％
２−ＨＢＢ−Ｆ                              ４．０％
３−ＨＢＢ−Ｆ                              ４．０％
５−ＨＢＢ−Ｆ                              ３．０％
３−ＨＢＢ（Ｆ，Ｆ）−Ｆ                    ５．０％
５−ＨＢＢ（Ｆ，Ｆ）−Ｆ                  １０．０％
ＴNI＝９３．０（℃）
η＝２４．１（ｍＰａ・s）
Δｎ＝０．１１３
Δε＝５．８
Ｖth＝１．９９（Ｖ）
【０１７２】
実施例２１（使用例２０）
３−Ｈ２Ｂ（Ｆ）ＥＢ（２Ｆ，３Ｆ）−Ｏ２  １５．０％
３−ＨＥＢ−Ｏ４                          ２４．０％
４−ＨＥＢ−Ｏ２                          １７．０％
５−ＨＥＢ−Ｏ１                          １７．０％
３−ＨＥＢ−Ｏ２                          １５．０％
５−ＨＥＢ−Ｏ２                          １２．０％
ＴNI＝８２．４（℃）
η＝２９．１（ｍＰａ・s）
Δｎ＝０．０９３
【０１７３】
実施例２２（使用例２１）
３−Ｈ２Ｂ（Ｆ）ＥＢ（２Ｆ，３Ｆ）−Ｏ２    ５．０％
５−ＨＶＨＥＢ（２Ｆ，３Ｆ）−Ｏ２          ５．０％
３−ＨＨ−２                                ５．０％
３−ＨＨ−４                                ６．０％
３−ＨＨ−Ｏ１                              ４．０％
３−ＨＨ−Ｏ３                              ５．０％
５−ＨＨ−Ｏ１                              ４．０％
３−ＨＢ（２Ｆ，３Ｆ）−Ｏ２              １２．０％
５−ＨＢ（２Ｆ，３Ｆ）−Ｏ２              １１．０％
３−ＨＨＢ（２Ｆ，３Ｆ）−Ｏ２              ４．０％
５−ＨＨＢ（２Ｆ，３Ｆ）−Ｏ２            １５．０％
３−ＨＨＢ（２Ｆ，３Ｆ）−２              ２４．０％
ＴNI＝８４．６（℃）
Δｎ＝０．０８３
Δε＝−３．９
【０１７４】
実施例２３（使用例２２）
５−ＨＶＨＥＢ（２Ｆ，３Ｆ）−Ｏ２          ５．０％
３−ＨＨ−５                                ５．０％
３−ＨＨ−４                                ５．０％
３−ＨＨ−Ｏ１                              ６．０％
３−ＨＨ−Ｏ３                              ６．０％
３−ＨＢ−Ｏ１                              ５．０％
３−ＨＢ−Ｏ２                              ５．０％
３−ＨＢ（２Ｆ，３Ｆ）−Ｏ２              １０．０％
５−ＨＢ（２Ｆ，３Ｆ）−Ｏ２              １０．０％
３−ＨＨＢ（２Ｆ，３Ｆ）−Ｏ２            １２．０％
５−ＨＨＢ（２Ｆ，３Ｆ）−Ｏ２              ８．０％
３−ＨＨＢ（２Ｆ，３Ｆ）−２                ４．０％
２−ＨＨＢ（２Ｆ，３Ｆ）−１                ４．０％
３−ＨＨＥＨ−３                            ５．０％
３−ＨＨＥＨ−５                            ５．０％
４−ＨＨＥＨ−３                            ５．０％
ＴNI＝８５．５（℃）
Δｎ＝０．０７９
Δε＝−３．４
【０１７５】
実施例２４（使用例２３）
３−Ｈ２Ｂ（Ｆ）ＥＢ（２Ｆ，３Ｆ）−Ｏ２    ５．０％
５−ＨＢＣＦ２ＯＢ（２Ｆ，３Ｆ）−Ｏ２      ５．０％
３−ＢＢ（２Ｆ，３Ｆ）−Ｏ２              １２．０％
３−ＢＢ（２Ｆ，３Ｆ）−Ｏ４              １０．０％
５−ＢＢ（２Ｆ，３Ｆ）−Ｏ４              １０．０％
２−ＢＢ（２Ｆ，３Ｆ）Ｂ−３              ２５．０％
３−ＢＢ（２Ｆ，３Ｆ）Ｂ−５              １３．０％
５−ＢＢ（２Ｆ，３Ｆ）Ｂ−５              １４．０％
５−ＢＢ（２Ｆ，３Ｆ）Ｂ−７                ６．０％
ＴNI＝７２．５（℃）
Δｎ＝０．１８８
Δε＝−３．６
【０１７６】
実施例２５（使用例２４）
５−ＨＢＣＦ２ＯＢＨ−３                    ３．０％
３−Ｈ２Ｂ（Ｆ）ＥＢ（２Ｆ，３Ｆ）−Ｏ２    ４．０％
５−ＨＶＨＥＢ（２Ｆ，３Ｆ）−Ｏ２          ４．０％
５−ＨＢＣＦ２ＯＢ（２Ｆ，３Ｆ）−Ｏ２      ４．０％
３−ＢＢ（２Ｆ，３Ｆ）−Ｏ２              １０．０％
５−ＢＢ−５                                ９．０％
５−ＢＢ−Ｏ６                              ９．０％
５−ＢＢ−Ｏ８                              ８．０％
１−ＢＥＢ−５                              ６．０％
３−ＢＥＢ−５                              ６．０％
５−ＢＥＢ−５                              ３．０％
３−ＨＥＢ−Ｏ２                          ２０．０％
５−ＢＢＢ（２Ｆ，３Ｆ）−７                ９．０％
３−Ｈ２ＢＢ（２Ｆ）−５                    ５．０％
ＴNI＝７９．１（℃）
Δｎ＝０．１４５
Δε＝−３．１
【０１７７】
実施例２６（使用例２５）
３−Ｈ２ＢＣＦ２ＯＢＨ−５                  ３．０％
３−Ｈ２Ｂ（Ｆ）ＥＢ（２Ｆ，３Ｆ）−Ｏ２    ９．０％
５−ＨＶＨＥＢ（２Ｆ，３Ｆ）−Ｏ２          ９．０％
５−ＨＢＣＦ２ＯＢ（２Ｆ，３Ｆ）−Ｏ２      ９．０％
３−ＨＢ−Ｏ１                            １５．０％
３−ＨＢ−Ｏ２                              ６．０％
３−ＨＥＢ（２Ｆ，３Ｆ）−Ｏ２              ９．０％
４−ＨＥＢ（２Ｆ，３Ｆ）−Ｏ２              ９．０％
５−ＨＥＢ（２Ｆ，３Ｆ）−Ｏ２              ４．０％
２−ＢＢ２Ｂ−Ｏ２                          ６．０％
１−Ｂ２ＢＢ（２Ｆ）−５                    ７．０％
５−Ｂ（３Ｆ）ＢＢ−Ｏ２                    ７．０％
３−ＢＢ（２Ｆ，３Ｆ）Ｂ−３                ７．０％
ＴNI＝８４．５（℃）
Δｎ＝０．１４５
η＝３２．０（ｍＰａ・s）
【０１７８】
実施例２７（使用例２６）
５−ＨＶＨＥＢ（２Ｆ，３Ｆ）−Ｏ２          ３．０％
５−ＨＢＣＦ２ＯＢ（２Ｆ，３Ｆ）−Ｏ２      ３．０％
３−ＨＢ−Ｏ１                              ９．０％
３−ＨＢ−Ｏ２                              ９．０％
３−ＨＢ−Ｏ４                              ９．０％
２−ＢＴＢ−Ｏ１                            ５．０％
１−ＢＴＢ−Ｏ２                            ５．０％
３−ＢＴＢ（２Ｆ，３Ｆ）−Ｏ２            １３．０％
５−ＢＴＢ（２Ｆ，３Ｆ）−Ｏ２            １３．０％
３−Ｂ（２Ｆ，３Ｆ）ＴＢ（２Ｆ，３Ｆ）−Ｏ４    ４．０％
５−Ｂ（２Ｆ，３Ｆ）ＴＢ（２Ｆ，３Ｆ）−Ｏ４    ４．０％
３−ＨＢＴＢ−Ｏ１                          ５．０％
３−ＨＢＴＢ−Ｏ３                          ５．０％
３−ＨＨＢ（２Ｆ，３Ｆ）−Ｏ２              ６．０％
５−ＨＢＢ（２Ｆ，３Ｆ）−Ｏ２              ４．０％
５−ＢＰｒ（Ｆ）−Ｏ２                      ３．０％
ＴNI＝８２．４（℃）
Δｎ＝０．２１０
【０１７９】
実施例２８（使用例２７）
３−Ｈ２Ｂ（Ｆ）ＥＢ（２Ｆ，３Ｆ）−Ｏ２    ５．０％
５−ＨＢＣＦ２ＯＢ（２Ｆ，３Ｆ）−Ｏ２      ５．０％
３−ＨＢ−Ｏ２                            １０．０％
５−ＨＢ−３                                ８．０％
５−ＢＢ（２Ｆ，３Ｆ）−Ｏ２              １０．０％
３−ＨＢ（２Ｆ，３Ｆ）−Ｏ２              １０．０％
５−ＨＢ（２Ｆ，３Ｆ）−Ｏ２                ８．０％
３−ＨＨＢ（２Ｆ，３Ｆ）−Ｏ２              ７．０％
５−ＨＨＢ（２Ｆ，３Ｆ）−Ｏ２              ４．０％
５−ＨＨＢ（２Ｆ，３Ｆ）−１Ｏ１            ４．０％
２−ＨＨＢ（２Ｆ，３Ｆ）−１                ５．０％
３−ＨＢＢ−２                              ６．０％
３−ＢＢ（２Ｆ，３Ｆ）Ｂ−３                ８．０％
５−Ｂ２ＢＢ（２Ｆ，３Ｆ）Ｂ−Ｏ２        １０．０％
ＴNI＝６９．９（℃）
Δｎ＝０．１４３
Δε＝−３．９
【０１８０】
実施例２９（使用例２８）
３−Ｈ２Ｂ（Ｆ）ＥＢ（２Ｆ，３Ｆ）−Ｏ２    ３．０％
５−ＨＶＨＥＢ（２Ｆ，３Ｆ）−Ｏ２          ３．０％
５−ＨＢＣＦ２ＯＢ（２Ｆ，３Ｆ）−Ｏ２      ３．０％
３−ＨＢ−Ｏ２                            ２０．０％
１Ｏ１−ＨＨ−３                            ６．０％
１Ｏ１−ＨＨ−５                            ５．０％
３−ＨＨ−ＥＭｅ                          １２．０％
４−ＨＥＢ−Ｏ１                            ９．０％
４−ＨＥＢ−Ｏ２                            ７．０％
５−ＨＥＢ−Ｏ１                            ８．０％
３−ＨＨＢ−１                              ３．０％
４−ＨＥＢ（２ＣＮ，３ＣＮ）−Ｏ４          ３．０％
６−ＨＥＢ（２ＣＮ，３ＣＮ）−Ｏ４          ３．０％
３−ＨＥＢ（２ＣＮ，３ＣＮ）−Ｏ５          ４．０％
４−ＨＥＢ（２ＣＮ，３ＣＮ）−Ｏ５          ３．０％
５−ＨＥＢ（２ＣＮ，３ＣＮ）−Ｏ５          ２．０％
２−ＨＢＥＢ（２ＣＮ，３ＣＮ）−Ｏ２        ２．０％
４−ＨＢＥＢ（２ＣＮ，３ＣＮ）−Ｏ４        ４．０％
ＴNI＝６３．９（℃）
Δｎ＝０．０７３
η＝４３．３（ｍＰａ・s）
Δε＝−５．７
【０１８１】
実施例３０（使用例２９）
３−Ｈ２Ｂ（Ｆ）ＥＢ（２Ｆ，３Ｆ）−Ｏ２    ５．０％
１Ｖ２−ＢＥＢ（Ｆ，Ｆ）−Ｃ                ５．０％
３−ＨＢ−Ｃ                              ２０．０％
Ｖ２−ＨＢ−Ｃ                              ６．０％
１−ＢＴＢ−３                              ５．０％
２−ＢＴＢ−１                            １０．０％
１Ｏ１−ＨＨ−３                            ３．０％
３−ＨＨ−４                              １１．０％
３−ＨＨＢ−１                            １１．０％
３−ＨＨＢ−３                              ３．０％
３−Ｈ２ＢＴＢ−２                          ４．０％
３−Ｈ２ＢＴＢ−３                          ４．０％
３−Ｈ２ＢＴＢ−４                          ４．０％
３−ＨＢ（Ｆ）ＴＢ−２                      ６．０％
３−ＨＨＢ−Ｃ                              ３．０％
ＴNI＝８８．１（℃）
η＝１７．９（ｍＰａ・s）
Δｎ＝０．１５６
Δε＝７．１
Ｖth＝２．０９（Ｖ）
上記組成物１００重量部に対し光学活性化合物ＣＭ−３３を０．８重量部添加した組成物のピッチを以下に示す。
Ｐ＝１１．０μｍ
【０１８２】
実施例３１（使用例３０）
３−Ｈ２Ｂ（Ｆ）ＥＢ（２Ｆ，３Ｆ）−Ｏ２    ５．０％
５−ＨＶＨＥＢ（２Ｆ，３Ｆ）−Ｏ２          ５．０％
５−ＰｙＢ−Ｆ                              ４．０％
３−ＰｙＢ（Ｆ）−Ｆ                        ４．０％
２−ＢＢ−Ｃ                                ５．０％
４−ＢＢ−Ｃ                                ４．０％
５−ＢＢ−Ｃ                                ５．０％
２−ＰｙＢ−２                              ２．０％
３−ＰｙＢ−２                              ２．０％
４−ＰｙＢ−２                              ２．０％
６−ＰｙＢ−Ｏ５                            ３．０％
６−ＰｙＢ−Ｏ６                            ３．０％
６−ＰｙＢ−Ｏ７                            ３．０％
６−ＰｙＢ−Ｏ８                            ３．０％
３−ＰｙＢＢ−Ｆ                            ６．０％
４−ＰｙＢＢ−Ｆ                            ６．０％
５−ＰｙＢＢ−Ｆ                            ６．０％
３−ＨＨＢ−１                              ６．０％
３−ＨＨＢ−３                              ３．０％
２−Ｈ２ＢＴＢ−２                          ４．０％
２−Ｈ２ＢＴＢ−３                          ４．０％
３−Ｈ２ＢＴＢ−２                          ５．０％
３−Ｈ２ＢＴＢ−３                          ５．０％
３−Ｈ２ＢＴＢ−４                          ５．０％
ＴNI＝９４．３（℃）
η＝３９．７（ｍＰａ・s）
Δｎ＝０．１９７
Δε＝６．６
Ｖth＝２．２３（Ｖ）
【０１８３】
実施例３２（使用例３１）
３−Ｈ２Ｂ（Ｆ）ＥＢ（２Ｆ，３Ｆ）−Ｏ２    ３．０％
５−ＨＶＨＥＢ（２Ｆ，３Ｆ）−Ｏ２          ３．０％
５−ＨＢＣＦ２ＯＢ（２Ｆ，３Ｆ）−Ｏ２      ３．０％
２Ｏ１−ＢＥＢ（Ｆ）−Ｃ                    ５．０％
３Ｏ１−ＢＥＢ（Ｆ）−Ｃ                  １２．０％
５Ｏ１−ＢＥＢ（Ｆ）−Ｃ                    ４．０％
１Ｖ２−ＢＥＢ（Ｆ，Ｆ）−Ｃ              １０．０％
３−ＨＥＢ−Ｏ４                            ４．０％
３−ＨＨ−ＥＭｅ                            ６．０％
３−ＨＢ−Ｏ２                            １８．０％
７−ＨＥＢ−Ｆ                              ２．０％
３−ＨＨＥＢ−Ｆ                            ２．０％
５−ＨＨＥＢ−Ｆ                            ２．０％
３−ＨＢＥＢ−Ｆ                            ４．０％
２Ｏ１−ＨＢＥＢ（Ｆ）−Ｃ                  ２．０％
３−ＨＢ（Ｆ）ＥＢ（Ｆ）−Ｃ                ２．０％
３−ＨＢＥＢ（Ｆ，Ｆ）−Ｃ                  ２．０％
３−ＨＨＢ−Ｆ                              ４．０％
３−ＨＨＢ−Ｏ１                            ４．０％
３−ＨＥＢＥＢ−Ｆ                          ２．０％
３−ＨＥＢＥＢ−１                          ２．０％
３−ＨＨＢ（Ｆ）−Ｃ                        ４．０％
ＴNI＝７８．３（℃）
η＝４０．６（ｍＰａ・s）
Δｎ＝０．１１６
Δε＝２４．３
Ｖth＝０．９５（Ｖ）
【０１８４】
実施例３３（使用例３２）
３−Ｈ２Ｂ（Ｆ）ＥＢ（２Ｆ，３Ｆ）−Ｏ２    ３．０％
５−ＨＢＣＦ２ＯＢ（２Ｆ，３Ｆ）−Ｏ２      ３．０％
７−ＨＢ（Ｆ）−Ｆ                          ５．０％
５−Ｈ２Ｂ（Ｆ）−Ｆ                        ５．０％
３−ＨＢ−Ｏ２                            １０．０％
３−ＨＨ−４                                ５．０％
２−ＨＨＢ（Ｆ）−Ｆ                      １０．０％
３−ＨＨＢ（Ｆ）−Ｆ                      １０．０％
５−ＨＨＢ（Ｆ）−Ｆ                      １０．０％
３−Ｈ２ＨＢ（Ｆ）−Ｆ                      ５．０％
２−ＨＢＢ（Ｆ）−Ｆ                        ３．０％
３−ＨＢＢ（Ｆ）−Ｆ                        ３．０％
５−ＨＢＢ（Ｆ）−Ｆ                        ６．０％
２−Ｈ２ＢＢ（Ｆ）−Ｆ                      ５．０％
３−Ｈ２ＢＢ（Ｆ）−Ｆ                      ６．０％
３−ＨＨＢ−１                              ２．０％
３−ＨＨＢ−Ｏ１                            ５．０％
３−ＨＨＢ−３                              ４．０％
ＴNI＝８５．２（℃）
η＝２５．９（ｍＰａ・s）
Δｎ＝０．０９３
Δε＝３．４
Ｖth＝２．６２（Ｖ）
上記組成物１００重量部に対し光学活性化合物ＣＮを０．３部添加した組成物のピッチを以下に示す。
Ｐ＝７５μｍ
【０１８５】
実施例３４（使用例３３）
５−ＨＶＨＥＢ（２Ｆ，３Ｆ）−Ｏ２          ５．０％
３−ＨＢ−ＣＬ                            １０．０％
５−ＨＢ−ＣＬ                              ４．０％
７−ＨＢ−ＣＬ                              ４．０％
１Ｏ１−ＨＨ−５                            ５．０％
２−ＨＢＢ（Ｆ）−Ｆ                        ８．０％
３−ＨＢＢ（Ｆ）−Ｆ                        ８．０％
５−ＨＢＢ（Ｆ）−Ｆ                      １４．０％
４−ＨＨＢ−ＣＬ                            ８．０％
５−ＨＨＢ−ＣＬ                            ３．０％
３−Ｈ２ＨＢ（Ｆ）−ＣＬ                    ４．０％
３−ＨＢＢ（Ｆ，Ｆ）−Ｆ                  １０．０％
５−Ｈ２ＢＢ（Ｆ，Ｆ）−Ｆ                  ９．０％
３−ＨＢ（Ｆ）ＶＢ−２                      ４．０％
３−Ｈ２ＢＴＢ−２                          ４．０％
ＴNI＝９１．２（℃）
η＝２０．８（ｍＰａ・s）
Δｎ＝０．１２８
Δε＝４．８
Ｖth＝２．３５（Ｖ）
【０１８６】
実施例３５（使用例３４）
３−Ｈ２ＢＣＦ２ＯＢＨ−３                  ２．０％
３−Ｈ２Ｂ（Ｆ）ＥＢ（２Ｆ，３Ｆ）−Ｏ２    ４．０％
５−ＨＢＣＦ２ＯＢ（２Ｆ，３Ｆ）−Ｏ２      ４．０％
５−ＨＢ−Ｆ                              １２．０％
６−ＨＢ−Ｆ                                ９．０％
７−ＨＢ−Ｆ                                ７．０％
２−ＨＨＢ−ＯＣＦ３                        ２．０％
３−ＨＨＢ−ＯＣＦ３                        ７．０％
４−ＨＨＢ−ＯＣＦ３                        ７．０％
３−ＨＨ２Ｂ−ＯＣＦ３                      ４．０％
５−ＨＨ２Ｂ−ＯＣＦ３                      ４．０％
３−ＨＨＢ（Ｆ，Ｆ）−ＯＣＦ３              ５．０％
３−ＨＢＢ（Ｆ）−Ｆ                      １０．０％
５−ＨＢＢ（Ｆ）−Ｆ                      １０．０％
３−ＨＨ２Ｂ（Ｆ）−Ｆ                      ３．０％
３−ＨＢ（Ｆ）ＢＨ−３                      ３．０％
５−ＨＢＢＨ−３                            ３．０％
３−ＨＨＢ（Ｆ，Ｆ）−ＯＣＦ２Ｈ            ４．０％
ＴNI＝８７．２（℃）
η＝１８．６（ｍＰａ・s）
Δｎ＝０．０９６
Δε＝４．６
Ｖth＝２．３７（Ｖ）
【０１８７】
実施例３６（使用例３５）
３−Ｈ２Ｂ（Ｆ）ＥＢ（２Ｆ，３Ｆ）−Ｏ２    ５．０％
５−ＨＶＨＥＢ（２Ｆ，３Ｆ）−Ｏ２          ５．０％
５−ＨＢＣＦ２ＯＢ（２Ｆ，３Ｆ）−Ｏ２      ５．０％
２−ＨＨＢ（Ｆ）−Ｆ                        ２．０％
３−ＨＨＢ（Ｆ）−Ｆ                        ２．０％
５−ＨＨＢ（Ｆ）−Ｆ                        ２．０％
２−ＨＢＢ（Ｆ）−Ｆ                        ６．０％
３−ＨＢＢ（Ｆ）−Ｆ                        ６．０％
５−ＨＢＢ（Ｆ）−Ｆ                      １０．０％
３−Ｈ２ＢＢ（Ｆ）−Ｆ                      ９．０％
３−ＨＢＢ（Ｆ，Ｆ）−Ｆ                  ２５．０％
５−ＨＢＢ（Ｆ，Ｆ）−Ｆ                  １９．０％
１Ｏ１−ＨＢＢＨ−４                        ２．０％
１Ｏ１−ＨＢＢＨ−５                        ２．０％
ＴNI＝９４．７（℃）
η＝３１．６（ｍＰａ・s）
Δｎ＝０．１３１
Δε＝７．０
Ｖth＝１．９５（Ｖ）
比較例１
本発明の化合物と比する較化合物として、従来の技術の項に示した特公昭６２−３９１３６号記載の化合物（ｃ−１）（Ｒ＝Ｃ3Ｈ7、Ｒ’＝ＣＨ3）を特許記載の製造方法にて合成した。
【０１８８】
【化４６】
0003646671.tif 000043
【０１８９】
母液晶Ｂ８５重量部と化合物（ｃ−１）１５重量部とを混合して調製した液晶組成物の物性値を測定した。また、調製した液晶組成物を−２０℃のフリーザー中に放置し、放置開始から液晶組成物中に結晶の析出（またはスメクチック相の出現）するまでの日数を測定して、相溶性を判断した。この結果を表２に示した（括弧内の数値は母液晶からの外挿で求めた各化合物の物性値である）。
【０１９０】
【表２】
0003646671.tif 000044
【０１９１】
比較例１では母液晶Ｂに比べ粘性が低下しているものの、しきい値電圧（Ｖｔｈ）が０．１８Ｖ上昇している。このように化合物（ｃ−１）は、しきい値電圧が著しく高くなるという欠点によって、低電圧駆動用の液晶組成物に使用できないことが判る。
比較例２
母液晶Ａ８５重量部と化合物（ｃ−１）１５重量部とを混合して液晶組成物を調製し、物性値を測定した。実施例２（使用例１）、実施例３（使用例２）の結果と併せて表３に示す。
【０１９２】
【表３】
0003646671.tif 000045
【０１９３】
ＩＰＳ駆動において重要視される特性である負の誘電率異方性値においては、外挿法で求めた化合物（ｃ−１）の誘電率異方性値が１．４であるのに対し、実施例２、３の化合物ではそれぞれ−４．１７、−５．６７と著しく大きな負の値を示した。また、外挿法で求めた化合物（ｃ−１）の透明点が１６０．７℃であるのに対し、実施例２、３の化合物ではそれぞれ１２９．４℃、１８７．１℃と近似した値である。
以上のように本発明の液晶性化合物は、誘電率異方性値を大きく減少させる効果において非常に有効であり、ＩＰＳ駆動に十分対応できる特性を有している。
【０１９４】
【発明の効果】
以上の実施例および比較例から明らかなように本発明の液晶性化合物は
１）組成物の透明点を向上させる効果
２）組成物の粘度を低減させる効果
３）組成物の誘電率異方性を低下（しきい値電圧を上昇）させない効果
の総合的なバランスに優れ、さらにＩＰＳ駆動に十分対応できる低粘性で大きな負の誘電率異方性を持つ液晶性化合物であり、既知の液晶性化合物には見られない非常に有用な特徴を有する。